(57)【要約】制御された液体放出が可能なあらかじめ湿ったワイプ用多層基材は、リザーバ層および表面接触層を含み、ここでこのリザーバおよび表面接触層は、ある親水性および疎水性繊維のブレンド、ならびにある基本重量を有する。表面を処理および／または洗浄するためのあらかじめ湿ったワイプは、上記多層基材および上記多層基材中に染み込ませる液体組成物を含み、ここでこの液体組成物は、界面活性剤系および／または溶媒系を含む。表面を処理および／または洗浄する方法は、本発明のあらかじめ湿ったワイプと、表面を接触させる工程を含む。【特許請求の範囲】
【請求項１】
表面洗浄用のあらかじめ湿ったワイプに組み込むのに適した多層基材であって、前記基材が、下記：
（ａ）少なくとも１つのリザーバ層であって、第１のリザーバ層が、少なくとも約５ｇ／ｍ２（ｇｓｍ）の基本重量を有し、かつ下記：
（ｉ）前記第１のリザーバ層の約５重量％〜約１００重量％の親水性繊維；および
（ｉｉ）前記第１のリザーバ層の約０重量％〜約９５重量％の疎水性繊維を含み；
ここで前記リザーバ層（単数または複数）の総基本重量が、前記多層基材の総基本重量の約１０％〜約９５％であるリザーバ層；ならびに
（ｂ）少なくとも１つの表面接触層であって、第１の表面接触層が、少なくとも約５ｇ／ｍ２（ｇｓｍ）の基本重量を有し、かつ下記：
（ｉ）前記第１の表面接触層の約０重量％〜約９５重量％の親水性繊維；および（ｉｉ）前記第１の表面接触層の約５重量％〜約１００重量％の疎水性繊維を含み；
ここで前記表面接触層（単数または複数）の総基本重量が、前記多層基材の総基本重量の約１０〜約９５％である表面接触層、
を含む多層基材。
【請求項２】
前記第１のリザーバ層が、少なくとも約１５ｇ／ｍ２（ｇｓｍ）の基本重量を有し、かつ（ｉ）前記第１のリザーバ層の約２５重量％〜約８０重量％の親水性繊維、および（ｉｉ）前記第１のリザーバ層の約２５重量％〜７５重量％の疎水性繊維を含み、ここで前記リザーバ層（単数または複数）の総基本重量が、前記多層基材の総基本重量の約２０％〜約８０％であり；ならびに前記第１の表面接触層が、少なくとも約１０ｇ／ｍ２（ｇｓｍ）の基本重量を有し、かつ（ｉ）前記第１の表面接触層の約１０重量％〜約７５重量％の親水性繊維、および（ｉｉ）前記第１の表面接触層の約２５重量％〜約９０重量％の疎水性繊維を含み、ここで前記表面接触層（単数または複数）の総基本重量が、前記多層基材の総基本重量の約２０％〜約８０％である、請求項１に記載の多層基材。
【請求項３】
前記第１のリザーバ層が、少なくとも約２５ｇ／ｍ２（ｇｓｍ）の基本重量を有し、かつ（ｉ）前記第１のリザーバ層の約４０重量％〜約５０重量％の親水性繊維、および（ｉｉ）前記第１のリザーバ層の約５０重量％〜６０重量％の疎水性繊維を含み、ここで前記リザーバ層（単数または複数）の総基本重量が、前記多層基材の総基本重量の約３５％〜約６０％であり；ならびに前記第１の表面接触層が、少なくとも約２０ｇ／ｍ２（ｇｓｍ）の基本重量を有し、かつ（ｉ）前記第１の表面接触層の約２０重量％〜約５０重量％の親水性繊維、および（ｉｉ）前記第１の表面接触層の約５０重量％〜約８０重量％の疎水性繊維を含み、ここで前記表面接触層（単数または複数）の総基本重量が、前記多層基材の総基本重量の約３５％〜約６０％である、請求項２に記載の多層基材。
【請求項４】
前記親水性繊維が、セルロース系繊維、改質セルロース系繊維、綿、再構成または再生セルロース系繊維、親水性ナイロン繊維、ポリ乳酸繊維、化学的硬化セルロース系繊維、毛管路繊維、およびそれらの混合物からなる群より選択され、前記疎水性繊維は、ポリエチレン、ポリプロピレン、ポリエチレンテレフタレート、ナイロン、異相構造繊維、およびそれらの混合物からなる群より選択される、請求項１に記載の多層基材。
【請求項５】
前記親水性繊維が、再構成または再生セルロース系繊維であり、前記疎水性繊維が、ポリプロピレン、ポリエチレンテレフタレート、およびそれらの混合物からなる群より選択される、請求項４に記載の多層基材。
【請求項６】
前記多層基材が、水膨潤性ポリマーを本質的に含まない、請求項１に記載の多層基材。
【請求項７】
前記基材が、液体組成物と非相溶性である結合剤物質を本質的に含まない、請求項１に記載の多層基材。
【請求項８】
前記リザーバ層（単数または複数）が、エアレイド、カーデッド、クロスラップド、スパンボンド、メルトブローン、ウェットレイド、押出、キャストフィルム、およびそれらの組合せからなる群より選択されるプロセスによって形成される、請求項１に記載の多層基材。
【請求項９】
前記リザーバ層（単数または複数）が、カーデッドである、請求項８に記載の多層基材。
【請求項１０】
前記表面接触層（単数または複数）が、エアレイド、カーデッド、クロスラップド、スパンボンド、メルトブローン、ウェットレイド、押出、キャストフィルム、およびそれらの組合せからなる群より選択されるプロセスを介して共に形成される、請求項１に記載の多層基材。
【請求項１１】
前記表面接触層（単数または複数）が、カーデッドである、請求項１０に記載の多層基材。
【請求項１２】
前記リザーバ層（単数または複数）および前記表面接触層（単数または複数）が、機械的結合、ステッチ結合、ニードルパンチ、ニードルフェルト、スパンレース、ジェットレース、水流絡合、開口部形成、化学的結合、飽和、プリント結合、スプレー結合、フォーム結合、熱結合、ポイント結合、超音波溶接、熱結合異相構造繊維組成、およびそれらの組合せからなる群より選択されるプロセスを介して共に結合される、請求項１に記載の多層基材。
【請求項１３】
前記リザーバ層（単数または複数）および前記表面接触層（単数または複数）が、共に熱結合される、請求項１２に記載の多層基材。
【請求項１４】
前記リザーバ層（単数または複数）および前期表面接触層（単数または複数）が、共に熱ポイント結合される、請求項１３に記載の多層基材。
【請求項１５】
前記多層基材が、２層から構成される、請求項１に記載の多層基材。
【請求項１６】
前記多層基材が、さらに第２の表面接触層を含み、前記第２の表面接触層が、少なくとも約５ｇ／ｍ２（ｇｓｍ）の基本重量を有し、かつ（ｉ）前記第１の表面接触層の約０重量％〜約９５重量％の親水性繊維、および（ｉｉ）前記第１の表面接触層の約５重量％〜約１００重量％の疎水性繊維を含み、ここで前記表面接触層（単数または複数）の総基本重量は、前記多層基材の総基本重量の約１０％〜約９５％であり、またここで前記第１のリザーバ層が、前記第１の表面接触層と前記第２の表面接触層との間に配置される、請求項１に記載の多層基材。
【請求項１７】
前記多層基材が、３層から構成される、請求項１６に記載の多層基材。
【請求項１８】
表面洗浄用のあらかじめ湿ったワイプであって、前記あらかじめ湿ったワイプが、下記：
（ａ）請求項１に記載の多層基材；ならびに
（ｂ）前記基材上へ染み込ませる界面活性剤系および／または溶媒系を含む液体組成物を含み、ここで前記界面活性剤系は、アニオン性界面活性剤、非イオン性界面活性剤、両性界面活性剤、双性イオン界面活性剤、およびそれらの混合物からなる群より選択される界面活性剤を含む、あらかじめ湿ったワイプ。
【請求項１９】
前記液体組成物が、前記基材の約５０重量％〜約６００重量％のレベルで前記基材上へ充填される、請求項１８に記載のあらかじめ湿ったワイプ。
【請求項２０】
前記液体組成物が、前記基材の約１００重量％〜約４００重量％のレベルで前記基材上へ充填される、請求項１９に記載のあらかじめ湿ったワイプ。
【請求項２１】
前記液体組成物が、前記基材の約２００重量％〜約３５０重量％のレベルで前記基材上へ充填される、請求項２０に記載のあらかじめ湿ったワイプ。
【請求項２２】
前記界面活性剤が、非イオン性界面活性剤である、請求項１８に記載のあらかじめ湿ったワイプ。
【請求項２３】
前記非イオン性界面活性剤が、下記式：
ＲＯ−（Ａ）ｎＨ
（式中、Ｒは、Ｃ６〜Ｃ２２アルキル基であり、Ａは、エトキシ、プロポキシ、またはブトキシ基であり、ｎは約０〜約２０である）
を有するアルコキシル化非イオン性界面活性剤である、請求項２２に記載のあらかじめ湿ったワイプ。
【請求項２４】
前記Ｒが、Ｃ８〜Ｃ２２アルキル基である、請求項２３に記載のあらかじめ湿ったワイプ。
【請求項２５】
前記組成物が、さらに有機酸を含む、請求項１８に記載のあらかじめ湿ったワイプ。
【請求項２６】
前記有機酸が、クエン酸である、請求項２５に記載のあらかじめ湿ったワイプ。
【請求項２７】
前記界面活性剤系が、非イオン性界面活性剤および両性界面活性剤を含む、請求項１８に記載のあらかじめ湿ったワイプ。
【請求項２８】
前記非イオン性界面活性剤は、アルコキシル化界面活性剤であり、前記両性界面活性剤は、アミンオキシド界面活性剤である、請求項２７に記載のあらかじめ湿ったワイプ。
【請求項２９】
組成物で表面を処理する方法であって、請求項１８に記載のあらかじめ湿ったワイプと、前記表面とを接触させる工程を含む方法。
【発明の詳細な説明】
【０００１】
［技術分野］
本発明は、あらかじめ湿ったワイプ（ｐｒｅｍｏｉｓｔｅｎｅｄ ｗｉｐｅ）に組み込むのに適している制御された液体放出が可能である基材に関する。本発明はさらに、上記基材中に組み込まれた液体組成物を含有する基材を含む、あらかじめ湿ったワイプに関する。
【０００２】
［発明の背景］
表面洗浄用のあらかじめ湿ったワイプは、当該技術分野で既知である。例えば、米国特許第３，９５４，６４２号は、洗浄用途に適し、界面活性剤を染み込ませた織物繊維状構造を開示しており、ここでは織物繊維状構造は、塩を形成することが可能なカルボキシル基分を有する水不溶性高重合体から形成されており、そのカルボキシル基は、実質的に遊離カルボキシル基として存在し、その染み込みは、水溶性アルキレンオキシド誘導体の群由来の少なくとも１つの非イオン性界面活性剤から構成される。しかしながら、かかる織物繊維状構造は、圧力がかかると、そこに組み込まれた組成物を迅速に放出し、洗浄液のはやすぎる放出に起因して、ワイプが洗浄することができる全域を減少させる。したがって、組成物が基材からあまり迅速に放出されると、洗浄ワイプは、洗浄溶液が枯渇するまでに比較的小さな区域しか洗浄することができない。
【０００３】
いくつかの開発は、あらかじめ湿ったワイプからの制御された液体放出を提供するあらかじめ湿ったワイプ用の基材を提供することに焦点を当てていた。例えば、米国特許第５，５０７，９６８号は、ポリアクリルアミドポリマーおよび洗浄剤を含む、制御された洗浄剤放出組成物を含む多孔質パッドを含む洗浄用品を開示している。ポリアクリルアミドポリマーは、水膨潤性ポリマーである。使用に際して、ポリアクリルアミドポリマーは、膨潤し、徐々に溶解して、そこに組み込まれた洗浄剤の制御された放出を提供する。しかしながら、かかるポリマーは、特に硬質表面上にて、皮膜発生（ｆｉｌｍｉｎｇ）および縞発生（ｓｔｒｅａｋｉｎｇ）の問題をもたらす傾向にある。
【０００４】
米国特許第５，４２１，８９８号は、ある水溶性ポリマーおよび第四アンモニウム消毒薬の水性組成物の残留物で被覆した基材を含む、水性溶液中の第四アンモニウム消毒剤の制御された放出のための要素を開示する。水溶液ポリマーは、８５，０００〜１８６，０００の分子量および、８７％〜８９％の加水分解度を有する。水溶性ポリマーおよび第四化合物の水性組成物は、８７％〜８９％の加水分解である。水溶性ポリマーおよび第四化合物の水性組成物は、基材に適用され、乾燥され、基材上に残留物を残す。水溶性ポリマーは、基材に第四化合物を結合し、基材が湿潤すると第四化合物を放出する。したがって、開示されたワイプは、あらかじめ湿ったワイプとは対照的に乾燥ワイプである。
【０００５】
エアレイド基材は、あらかじめ湿ったワイプにてすでに利用されている。かかるエアレイド基材は、いくつかの制御された液体放出特性を示し得る。しかしながら、かかる基材は典型的に、基材の繊維を一緒に結合するために、結合剤物質を含有する。結合剤物質は、特に硬質表面上で皮膜発生および縞発生のような問題をもたらし得るため望ましくない。あらかじめ湿ったワイプにて結合剤を含有するエアレイド基材に伴う別の潜在的な問題は、基材中に染み込ませた液体組成物に依存する結合剤の分解の可能性、したがって時間が経つと基材が粉々に分解する可能性に関する。
【０００６】
したがって、水膨潤性ポリマーなどのような物質を利用する必要なく、制御された液体放出が可能であり、同時に特に硬質表面上で皮膜および縞を最小限にする、あらかじめ湿ったワイプ用基材を開発することが望まれてきた。
【０００７】
［発明の概要］
本発明は、表面処理または洗浄用の制御された液体放出が可能なあらかじめ湿ったワイプにおける使用に適切な多層基材を包含する。本発明の多層基材は一般に、下記：
（ａ）少なくとも１つのリザーバ層であって、第１のリザーバ層が、少なくとも約５ｇ／ｍ２（ｇｓｍ）の基本重量を有し、かつ下記：
（ｉ）上記第１のリザーバ層の約５重量％〜約１００重量％の親水性繊維、および
（ｉｉ）上記第１のリザーバ層の約０重量％〜約９５重量％の疎水性繊維
を含み、ここで上記リザーバ層（単数または複数）の総基本重量は、上記多層基材の総基本重量の約１０％〜約９５％であるリザーバ層、および
（ｂ）少なくとも１つの表面接触層であって、第１の表面接触層が、少なくとも約５ｇ／ｍ２（ｇｍｓ）の基本重量を有し、かつ下記：
（ｉ）上記第１の表面接触層の約０重量％〜約９５重量％の親水性繊維、および
（ｉｉ）上記第１の表面接触層の約５重量％〜約１００重量％の疎水性繊維を含み、ここで表面接触層（単数または複数）の総基本重量は、上記多層基材の総基本重量の約１０％〜約９５％である表面接触層、
を含む。
リザーバ層（単数または複数）および表面接触層（単数または複数）は、制御された液体放出が可能な基材を提供するために、親水性繊維および疎水性繊維の所定のブレンド、ならびに所定の基本重量を有する。
【０００８】
本発明はさらに、本発明の多層基材、および界面活性剤系を含む組成物を含む、あらかじめ湿ったワイプであって、界面活性剤系が、アニオン性界面活性剤、非イオン性界面活性剤、両性界面活性剤、双性イオン界面活性剤、およびそれらの混合物からなる群より選択される界面活性剤を含むあらかじめ湿ったワイプに関する。
【０００９】
本発明はさらに、本発明のあらかじめ湿ったワイプを用いて、表面、特に硬質表面を処理または洗浄する方法に関する。
【００１０】
［発明の詳細な説明］
Ｉ．基材
本発明の基材は、あらかじめ湿ったワイプにおける使用に特に適している。あらかじめ湿ったワイプに用いられる本発明の基材は、制御された液体放出が可能であるということがわかった。制御された液体放出が可能な基材、特にあらかじめ湿ったワイプにおける基材は、消費者に重要ないくつかの利点を提供する。例えば、洗浄溶液は、洗浄表面に対して一層効果的に分布され、余計に浪費されないので、ワイプはより広い表面を洗浄することができる。このことは、消費者に付加価値を提供する。制御された液体放出が可能なあらかじめ湿ったワイプ用の基材の別の利点は、ワイプは、触ってみると最初は湿っているように感じられず、したがって表面洗浄のためにワイプを使っている間、それは消費者の手を湿らせないため消費者には、美的により快適である。
【００１１】
さらなる利点は、例えば、積み重ね（ｓｔａｃｋ）にて包装されて、一定期間保管されるようなあらかじめ湿ったワイプに関する。本発明の基材に染み込ませたローション／液体を、実質的に一様なレベルで保持することが可能であり、したがってワイプは、長時間にわたって重力のような力を受けても、各ワイプにおけるローションの正確な量を維持する。
【００１２】
リザーバ層および表面接触層を含む多層基材（ここで、そのリザーバ層および表面接触層が親水性繊維および疎水性繊維の所定のブレンドを有する）では、制御された液体放出の改良を示し得ることが分かっている。また、これらの層は、異なる基本重量を有しており、基材の制御された液体放出特性をさらに改良することができる。
【００１３】
本発明の基材は、リザーバ層および少なくとも１つの表面接触層、好ましくは少なくとも２つの表面接触層を含む。リザーバ層および表面接触層は、互いに相関して特定の繊維ブレンドおよび基本重量を有しており、結果として、制御された液体放出特性を有するあらかじめ湿ったワイプにおける使用に適切な基材を生じる。
【００１４】
この制御された液体放出は、好ましくは水膨潤性ポリマーを使用せずに達成される。したがって、本発明の基材およびあらかじめ湿ったワイプは、好ましくは水膨潤性ポリマーを本質的に含まないか、または含まない。かかるポリマーを用いるのとは対照的に、本発明の制御された液体放出は、本発明の多層基材の層の親水性／疎水性繊維ブレンドおよび基本重量を慎重に選択することにより達成される。
【００１５】
したがって、本発明の基材は、あらかじめ湿ったワイプに使用されると、液体送達に関してより効果的であり、したがって使用者はかかる基材上に染み込ませたローションを最大限に使用することが可能となる。
【００１６】
本発明の多層基材は、親水性繊維および疎水性繊維の所定のブレンドを有する層をもつ基材に関する。
【００１７】
本明細書で使用する「親水性」という用語は、これらの繊維上に沈着される水性液体（例えば、水性体液）により湿潤可能な繊維または繊維表面を表す。親水性および湿潤性（ｗｅｔｔａｂｉｌｉｔｙ）は典型的に、関与する液体および固体の接触角および表面張力に関して定義される。このことは、接触角、湿潤性および粘着性という表題の米国化学会刊行物（Ｒｏｂｅｒｔ Ｆ． Ｇｏｕｌｄ編）（著作権１９６４年）（Ａｍｅｒｉｃａｎ Ｃｈｅｍｉｃａｌ Ｓｏｃｉｅｔｙ ｐｕｂｌｉｃａｔｉｏｎ ｅｎｔｉｔｌｅｄ Ｃｏｎｔａｃｔ Ａｎｇｌｅ， Ｗｅｔｔａｂｉｌｉｔｙ ａｎｄ Ａｄｈｅｓｉｏｎ， ｅｄｉｔｅｄ ｂｙ Ｒｏｂｅｒｔ Ｆ． Ｇｏｕｌｄ （Ｃｏｐｙｒｉｇｈｔ １９６４））に詳細に記載されている。液体と繊維またはその表面との間の接触角が９０°未満である場合、あるいは液体が繊維表面にわたって自然に広がる傾向にある場合（両方の状態は通常共存している）、繊維または繊維表面は、液体により湿潤されている（すなわち親水性である）と言われている。逆に、接触角が９０°よりも大きく、液体が繊維の表面にわたって自然に広がらない場合、繊維または繊維表面は、疎水性であると考えられる。
【００１８】
本発明における使用に適した親水性繊維としては、セルロース系繊維、改質セルロース系繊維、綿、再構成または再生セルロース系繊維（例えばレーヨンおよびリオセル繊維）、親水性ナイロン繊維（ＨＹＤＲＯＦＩＬ（登録商標））、ポリ乳酸繊維等が挙げられる。適切な親水性繊維はまた、例えばポリオレフィン由来の界面活性剤処理またはシリカ処理熱可塑性繊維のように、疎水性繊維を親水性にすることにより得ることができる。本発明の基材に使用され得る他の親水性繊維としては、「化学的硬化セルロース系繊維」が挙げられ、それは、米国特許第５，８５５，５７２号（これは、参照により本明細書に援用される）に詳述されている。他の親水性繊維としては、米国特許第５，２００，２４８号（Ｔｈｏｍｐｓｏｎ ｅｔ ａｌ．）および米国特許第５，２６８，２２９号（Ｐｈｉｌｌｉｐｓ ｅｔ ａｌ）（ともに参照により本明細書に援用される）に記載されるもののような「毛管路繊維（ｃａｐｉｌｌａｒｙ ｃｈａｎｎｅｌ ｆｉｂｅｒｓ）」が挙げられる。
【００１９】
本発明の基材の層にて利用される適切な疎水性繊維としては、例えばポリエチレン、ポリプロピレン、ポリエチレンテレフタレート（「ＰＥＴ」）、ナイロン、異相構造繊維、またはそれらの混合物から構成される合成繊維が挙げられる。
【００２０】
Ａ．リザーバ層
本発明の基材のリザーバ層は、表面を処理することが望まれるまで、所定の表面に適用されるべき組成物を貯蔵するように設計される。リザーバ層は、処理または洗浄される表面に、正しい量のローション（すなわち、洗浄溶液または組成物）を送達する能力を有するように設計される。あまり多くのローションが放出されると、ローションは浪費され、あらかじめ湿ったワイプは、ローションが枯渇するまで長持ちしないであろう。あまり多くのローションがリザーバ層に保持されると、その後、ローションは処理表面上で作用するのに利用できず、したがって表面を処理するためにローションが利用されないので、ローションを浪費する。したがって、リザーバ層は、処理されるべき表面に、適切な量の組成物を送達するように慎重に設計しなくてはならない。
【００２１】
上述したように、本発明の多層基材の層は、親水性繊維および疎水性繊維の異なるブレンドを含む。リザーバ層（およびまた表面接触層（単数または複数）も）の親水性：疎水性繊維ブレンドは、結果として制御された液体放出が可能なあらかじめ湿ったワイプにて有用な基材を生じるために、つりあいを保たれ得ることが分かっている。
【００２２】
本発明のリザーバ層は典型的には、リザーバ層の少なくとも約５重量％、好ましくは少なくとも約２５重量％、より好ましくは少なくとも約４０重量％の親水性繊維、および典型的にはリザーバ層の約１００重量％未満、好ましくは約８０重量％未満、より好ましくは約５０重量％未満の親水性繊維を含む。
【００２３】
本発明のリザーバ層は典型的には、リザーバ層の少なくとも約０重量％、好ましくは少なくとも約２０重量％、より好ましくは少なくとも約５０重量％の疎水性繊維、および典型的にはリザーバ層の約９５重量％未満、好ましくは約７５重量％未満、より好ましくは約６０重量％未満の疎水性繊維をさらに含む。
【００２４】
本発明のリザーバ層はまた一般的に、少なくとも約５ｇ／ｍ２（「ｇｓｍ」）、好ましくは少なくとも約１５ｇ／ｍ２（ｇｓｍ）、より好ましくは少なくとも約２５ｇ／ｍ２（ｇｓｍ）の基本重量を有する。リザーバ層の基本重量は典型的には、本発明の基材の総基本重量の少なくとも１０％、好ましくは少なくとも約２０％、より好ましくは少なくとも約３５％、および典型的には本発明の基材の総基本重量の約９５％未満、好ましくは約８０％未満、より好ましくは約６０％未満を占めるであろう。
【００２５】
リザーバ層の密度は典型的には、約０．０２ｇ／ｃｍ３（「ｇ／ｃｃ」）〜約０．４ｇ／ｃｃ、好ましくは約０．０５ｇ／ｃｃ〜約０．２ｇ／ｃｃ、より好ましくは約０．０７５ｇ／ｃｃ〜約０．１５ｇ／ｃｃであろう。
【００２６】
Ｂ．表面接触層
表面接触層は、処理されるべき表面にローションを送達する点で、リザーバ層を補足するように設計される。表面接触層もまた、一般的にリザーバ層よりも少ない液体保持容量を有するが、例えばあらかじめ湿ったワイプにおいて、組成物を貯蔵する容量を有する。また、表面接触層は、基材の汚れ洗浄能力、ならびに基材および本発明の基材を組み込んだあらかじめ湿ったワイプのほこり、垢および／または毛髪拾い上げを高めるような他の有益性を提供することができる。
【００２７】
表面接触層は、リザーバ層と組み合わせて、多層基材を形成すると、基材が抑制された液体放出が可能であるように、親水性繊維および疎水性繊維の所定のブレンドを用いて設計される。
【００２８】
本発明の表面接触層は典型的には、表面接触層の少なくとも約０重量％、好ましくは少なくとも約１０重量％、より好ましくは少なくとも約２０重量％の親水性繊維、および典型的には表面接触層の約９５重量％未満、好ましくは約７５重量％未満、より好ましくは約５０重量％未満の親水性繊維を含む。
【００２９】
本発明の表面接触層は典型的には、表面接触層の少なくとも約５重量％、好ましくは少なくとも約２５重量％、より好ましくは少なくとも約５０重量％の疎水性繊維、および典型的には表面接触層の約１００重量％未満、好ましくは約９０重量％未満、より好ましくは約８０重量％未満の疎水性繊維をさらに含む。
【００３０】
また、本発明の表面接触層は一般的に、少なくとも約５ｇｓｍ（ｇ／ｍ２）、好ましくは少なくとも約１０ｇ／ｍ２（ｇｓｍ）、より好ましくは少なくとも約２０ｇ／ｍ２（ｇｓｍ）の基本重量を有するであろう。表面接触層の基本重量は典型的には、本発明の基材の総基本重量の少なくとも１０％、好ましくは少なくとも約２０％、より好ましくは少なくとも約３５％、および典型的には本発明の基材の総基本重量の約９５％未満、好ましくは約８０％未満、より好ましくは約６０％未満を占めるであろう。
【００３１】
表面接触層の密度は典型的に、約０．０２ｇ／ｃｃ（ｇ／ｃｍ３）〜約０．４ｇ／ｃｃ、好ましくは約０．０５ｇ／ｃｃ〜約０．２ｇ／ｃｃ、より好ましくは約０．０７５ｇ／ｃｃ〜約０．１５ｇ／ｃｃであろう。
【００３２】
好ましい実施形態では、本発明の多層基材は、第１の表面接触層、第２の表面接触層、およびリザーバ層を含むであろう。ここで、リザーバ層は、第１の表面接触層と第２の表面接触層との間に位置する。したがって、かかる多層基材は、３層を含む。好ましくは、かかる多層基材は、３つの層をともに熱結合することにより形成される。
【００３３】
本発明の多層基材は、広範囲の総基本重量を包含し得る。好ましい実施形態では、リザーバ層の基本重量対表面接触層（単数または複数）の基本重量の比は典型的に、約２０：１〜約１：２０、好ましくは約５：１〜約１：５、より好ましくは約１．５：１〜約１：１．５であろう。
【００３４】
本発明の基材は、開口部を備えることができるが、特にそれらがあらかじめ湿ったワイプで用いられる場合、好ましくは開口部を備えない。
【００３５】
本発明の多層基材は、少なくとも２層から構成される。したがって、本発明は、２層、３層、４層等を有する基材を包含する。好ましくは、多層基材は、３層から構成される。
【００３６】
当該技術分野で既知の様々なウェブ形成技術は、本発明の基材のリザーバ層および表面接触層を製造するのに利用され得る。適切なウェブ形成プロセスの例としては、エアレイド、カーデッド、クロスラップド（ｃｒｏｓｓ ｌａｐｐｅｄ）、スパンボンド、メルトブローン、ウェットレイド、押出、キャストフィルム、およびそれらの組合せが挙げられる。好ましくは、本発明のリザーバ層および表面接触層を製造するのに使用されるウェブ形成技術は、従来のカーディング技術である。したがって、層は、好ましくはカーデッド繊維から作製される。
【００３７】
本発明の様々な層を組み合わせて、本発明の多層基材を形成する点で、当該技術分野で既知の様々な結合技術が、本発明の多層基材を形成するために使用することができる。適切な結合技術の例としては、機械的結合、ステッチ結合、ニードルパンチ、ニードルフェルト、スパンレース、ジェットレース、水流絡合（ｈｙｄｒｏｅｎｔａｎｇｌｅｄ）、開口部形成（ａｐｅｒｔｕｒｅｄ）、化学的結合（樹脂、ラテックス、粉末）、飽和、プリント結合、スプレー結合、フォーム結合（ｆｏａｍ ｂｏｎｄｅｄ）、熱結合、ポイント結合、超音波溶接、熱結合異相構造繊維組成、およびそれらの組合せが挙げられる。好ましくは、本発明の多層基材の様々な層を組み合わせるために本発明にて利用される結合技術は、熱結合である。より好ましくは、結合技術は、ポイント熱結合であり、それは結果として、得られる多層基材にて型押模様を生じる。好ましい型模様は、７点模様である。
【００３８】
好ましくは、本発明で利用されるウェブ形成技術および結合技術は、本発明の組成物と非相溶性である結合物質を含まない。非相溶性である結合物質は、本発明の組成物の存在下にて分解、溶解または崩壊する傾向にある。したがって、好ましくは本発明の基材は、かかる結合剤または結合薬剤を本質的に含まないか、または含まない。かかる結合剤の例としては、スチレン−ブタジエン、ポリ酢酸ビニル、ポリビニルアルコール、エチルビニルアセテート等が挙げられる。かかる結合剤は、処理表面上に皮膜発生および縞発生問題をもたらし、（基材に染み込ませた組成物に依存して）時間が経つと分解を受け得るので、特にあらかじめ湿ったワイプにおいて望ましくなく、結果としてあらかじめ湿ったワイプの基材の弱化を生じる。
【００３９】
本発明の様々な層は、型模様熱結合により互いに結合される。型模様熱結合は、熱および圧力の適用により、型模様にて不織ウェブを結合するプロセスを指す。型模様結合は典型的には、約８０〜１８０℃の範囲の温度、かつ約１５０〜約１，０００ポンド／インチ（約５９〜約１７８ｋｇ／ｃｍ）の範囲の圧力にてカーデッドされる。使用する型模様は典型的には、約１０〜約２５０結合／インチ２（１〜４０結合／ｃｍ２）であり、ワイプの表面積の約５％〜約３０％を覆うであろう。かかる型模様結合は、既知の手法に従って達成される。例えば、結合の型模様の説明および結合手法の記載に関する上述の米国特許第２３９，５６６号（Ｖｏｇｔ）、米国意匠特許第２６４，５１２号（Ｒｏｇｅｒｓ）、米国特許第３，８５５，０４６号（Ｈａｎｓｅｎ ｅｔ ａｌ．）、および米国特許第４，４９３，８６８号（これらの特許は、参照により本明細書に援用される）を参照されたい。
【００４０】
好ましい多層基材
本発明の好ましい多層基材を図１ａおよび図１ｂに示す。この好ましい基材１００は、７点型模様で共に熱結合された３つのカーデッド繊維層（２つの接触表面層１１０、および２つの表面接触層１１０の間に位置する１つのリザーバ層１１５）、および７０ｇ／ｍ２（ｇｓｍ）の総基本重量を含むカーデッド熱結合不織基材である。この好ましい基材の全繊維組成物は、約５２％の親水性ポリプロピレン（２．２デニールパーフィラメント（「ｄｐｆ」）、３８ｍｍ長、ＦｉｂｅｒＶｉｓｉｏｎｓ Ａｍｅｒｉｃａｓ Ｔｙｐｅ １９３）、約３１％のビスコースレーヨン（１．５ｄｐｆ、４０ｍｍ長、Ａｃｏｒｄｉｓ Ｃｅｌｌｕｌｏｓｉｃ Ｆｉｂｅｒｓ， Ｉｎｃ． Ｔ−１０９９）、および約１８％のＰＥＴ（６．０ｄｐｆ、５０ｍｍ、Ｗｅｌｌｍａｎ， Ｉｎｃ． Ｔｙｐｅ ２０４）である。混成ウェブ基材に関する平均厚は、約０．６３ｍｍであり、それは０．１０８ｇ／ｃｍ３の密度を有する。
【００４１】
多層基材１００は、複数の熱ポイント結合１０５で熱結合される。熱ポイント結合１０５は、連続的７点型模様を形成する。図１ｂは、図１ａに示す多層基材１００の横断面図を表す。２つの表面接触層１１０は、約６０％の親水性ポリプロピレン（２．２ｄｐｆ、３８ｍｍ長、ＦｉｂｅｒＶｉｓｉｏｎｓ Ａｍｅｒｉｃａｓ Ｔｙｐｅ １９３）、約１０％のビスコースレーヨン（１．５ｄｐｆ、４０ｍ長、Ａｃｏｒｄｉｓ Ｃｅｌｌｕｌｏｓｉｃ Ｆｉｂｅｒｓ， Ｉｎｃ． Ｔ−１０９９）、および約３０％のＰＥＴ（６．０ｄｐｆ、５０ｍｍ、Ｗｅｌｌｍａｎ， Ｉｎｃ． Ｔｙｐｅ ２０４）の均質ブレンドからつくられ、各表面接触層１１０は、約２０．５ｇ／ｍ２（ｇｓｍ）の基本重量を有する。２つの表面接触層１１０の間に位置するリザーバ層１１５は、約４０％の親水性ポリプロピレン（２．２ｄｐｆ、３８ｍｍ長、ＦｉｂｅｒＶｉｓｉｏｎｓ Ａｍｅｒｉｃａｓ Ｔｙｐｅ １９３）、および約６０％のビスコースレーヨン（１．５ｄｐｆ、４０ｍ長、Ａｃｏｒｄｉｓ Ｃｅｌｌｕｌｏｓｉｃ Ｆｉｂｅｒｓ， Ｉｎｃ． Ｔ−１０９９）の均質ブレンドからつくられ、約２９．０ｇ／ｍ２（ｇｓｍ）の基本重量を有する。
【００４２】
図１ａおよび１ｂに示す好ましい多層基材は、以下のプロセスに従ってつくられる。リザーバ層１１５は、約４０％の親水性ポリプロピレン（２．２ｄｐｆ、３８ｍｍ長、ＦｉｂｅｒＶｉｓｉｏｎｓ Ａｍｅｒｉｃａｓ Ｔｙｐｅ １９３）、および約６０％のビスコースレーヨン（１．５ｄｐｆ、４０ｍ長、Ａｃｏｒｄｉｓ Ｃｅｌｌｕｌｏｓｉｃ Ｆｉｂｅｒｓ， Ｉｎｃ． Ｔ−１０９９）をブレンドすることによりつくられる。これらのブレンドは、２つのカード（カード１つにつき約１４．５ｇ／ｍ２（ｇｓｍ））に供給されて、約２９．０ｇ／ｍ２（ｇｓｍ）の総基本重量を有するリザーバ層１１５を形成する。カーディング後、リザーバ層１１５は、約１４８．８℃（３００°Ｆ）および約３７．９ｋｇ／ｃｍ２（５４０ポンド／インチ２（「ｐｓｉ」））にて、連続的７点型模様でエンボスされ、多層基材１００を形成する際での後の使用のために巻いておく。
【００４３】
２つの表面接触層１１０は、約６０％の親水性ポリプロピレン（２．２ｄｐｆ、３８ｍｍ長、ＦｉｂｅｒＶｉｓｉｏｎｓ Ａｍｅｒｉｃａｓ Ｔｙｐｅ １９３）、約１０％のビスコースレーヨン（１．５ｄｐｆ、４０ｍ長、Ａｃｏｒｄｉｓ Ｃｅｌｌｕｌｏｓｉｃ Ｆｉｂｅｒｓ， Ｉｎｃ． Ｔ−１０９９）、および約３０％のＰＥＴ（６．０ｄｐｆ、５０ｍｍ、Ｗｅｌｌｍａｎ， Ｉｎｃ． Ｔｙｐｅ ２０４）をブレンドすることによりつくられる。これらのブレンドは、２つのカード（上部および底部、カード１つにつき約２０．５ｇ／ｍ２（ｇｓｍ））に供給される。多層基材１００を形成する際に、（１）底部カーデッド繊維層を、可動コンベヤ上に置き、（２）すでにつくってある中心部リザーバ層を、底部カーデッド繊維層の上表部上にてほどき、（３）上部カーデッド繊維層を、あらかじめ形成された中心部ウェブおよび底部カーデッド繊維層の上表部上に置く。これらの３つの繊維状ウェブ層は、約３００°Ｆおよび約３７．９ｋｇ／ｃｍ２（５４０ｐｓｉ）にて、連続的７点型模様にて一緒に熱でエンボスされる。結果として得られたウェブは、約７０ｇ／ｍ２（ｇｓｍ）の平均基本重量、約０．６３ｍｍの平均厚、および約０．１０８ｇ／ｃｍ３の平均密度を有する。
【００４４】
ＩＩ．組成物
本発明の基材上に組み込むための本発明の組成物は、洗浄および／または消毒用組成物として使用するのが好適である。これらの組成物は任意の適切な形態、例えば固体、ペーストまたは液体として配合することができる。本発明の組成物を固体として配合する場合は、それらの組成物は基材に対して固体として適用することも、あるいはまた適当な溶媒、典型的には水と混合してから基材に適用することもできる。これらの組成物が液体の形態である場合には、当該組成物を水性組成物として処方するのが好ましいが、そのようにするのは必須ではない。液体組成物は使用に便利であるため本発明においては好ましい。
【００４５】
本発明の組成物は一般に界面活性剤系および／または溶媒系ならびに任意成分を含む。界面活性剤系はアニオン性界面活性剤、非イオン性界面活性剤、両性界面活性剤、双性イオン界面活性剤およびこれらの混合物からなる群より選択される界面活性剤を含んでいるのが好ましい。溶媒系は溶媒またはそれらの混合物を含んでいるのが好ましい。
【００４６】
好ましい実施形態では、本発明の液体組成物は、典型的には全組成物の５０重量％〜９９．９重量％、好ましくは７０重量％〜９９重量％、さらに好ましくは８０重量％〜９９重量％の水を含む水性組成物である。これらの水性組成物のｐＨはそのままの状態で１３．０未満であるのが好ましく、さらに好ましくは１〜１１であり、最も好ましくは２〜１０である。組成物のｐＨは、有機または無機酸あるいはアルカリ化剤を用いて調整することができる。
【００４７】
適当な有機酸としてはクエン酸、乳酸およびそれらの混合物が挙げられる。本発明の好ましい一実施形態では、本発明の組成物は有機酸、好ましくはクエン酸、乳酸またはそれらの混合物を含み、クエン酸を含んでいるのが最も好ましい。
【００４８】
洗浄用組成物として使用するのが適切な組成物はｐＨが５〜１３の範囲内であるのが好ましく、さらに好ましくは７〜１３であり、８〜１０であるのが最も好ましい。消毒組成物として使用する組成物はｐＨが０〜７の範囲内であるのが好ましく、さらに好ましくは１〜５であり、２〜４であるのが最も好ましい。
【００４９】
本発明の別の好ましい実施形態では、本発明の液体組成物はｐＨ調節剤を実質的に含んでいないか、全く含んでいないのが好ましい。これらの実質的にｐＨ調節剤を含まない、好ましくは全く含まない組成物のｐＨは６．５〜７．５であるのが好ましく、６．８〜７．２であるのがさらに好ましい。
【００５０】
本明細書中で「実質的に含まない」とは、上記液体組成物が、全組成物の１重量％未満、好ましくは０．５重量％未満、さらに好ましくは０．１重量％未満、特に好ましくは０．０５重量％未満のｐＨ調節剤を含むことを意味する。
【００５１】
本明細書中で「ｐＨ調節剤」とは、上記組成物のｐＨを調整する目的で単独で添加される、例えば酸類、アルカリ性源、緩衝液等およびそれらの混合物として記載されている成分をいう。
【００５２】
本明細書中で酸とは、任意の有機酸、例えばクエン酸、マレイン酸、乳酸、グリコール酸、コハク酸、グルタル酸、アジピン酸およびこれらの混合物、および／または任意の無機酸、例えば硫酸、塩酸、リン酸、硝酸、およびこれらの混合物をいう。本発明で用いるアルカリ性源とは、水酸化ナトリウム、水酸化カリウムおよび／または水酸化リチウムのような苛性アルカリ類、および／または酸化ナトリウムおよび／または酸化カリウムのようなアルカリ金属酸化物、および／またはアンモニア、炭酸アンモニウムおよび炭酸水素アンモニウムをはじめとする他の適当なアルカリ性源をいう。
【００５３】
本明細書中に記載されている、実質的にｐＨ調節剤を含まない、好ましくは全く含まない液体組成物を取り込んだ基材を用いて生物または無生物表面を洗浄および／または消毒すると、縞発生および／または斑点発生（ｓｐｏｔｔｉｎｇ）に関して有益性が観察されている。実際、実質的にｐＨ調節剤を含まない本明細書中に記載するような液体組成物を組み込んだ基材で洗浄および／または消毒した表面を実質的にｐＨ調節剤を含まないとはいえない液体組成物を組み込んだ基材で洗浄および／または消毒した同様の表面と比べると、本明細書中の液体組成物ではｐＨ調節剤が存在しないことが縞および／または斑点の形成を低減し、さらには防止することに貢献していることがわかる。上記洗浄および／または消毒された表面上における縞および／または斑点の形成を低減し、さらには防止することにより、上記表面に光沢に関して利点がもたらされる。
【００５４】
Ａ．界面活性剤系
本発明によれば、あらかじめ湿ったワイプは、界面活性剤系を含む組成物を組み込んだ基材を含む。本発明の界面活性剤系は、アニオン性界面活性剤、非イオン性界面活性剤、両性界面活性剤、双性イオン界面活性剤およびこれらの混合物からなる群より選択される界面活性剤を含む。好ましい実施形態では、この界面活性剤系は少なくとも３種類の界面活性剤、すなわちアニオン性、非イオン性、および両性および／または双性イオン界面活性剤を含む相乗作用系からなる。
【００５５】
これらの組成物は全組成物の０．０５〜２０重量％のレベルで上記界面活性剤系を含んでいるのが好ましく、さらに好ましくは０．１〜５重量％であり、０．２〜３重量％であるのが最も好ましい。
【００５６】
ｉ．アニオン性界面活性剤
本明細書で使用する適切なアニオン性界面活性剤としてはアルキルスルフェート類が挙げられる。本明細書で使用する適切なアルキルスルフェートとしては、式ＲＯＳＯ３Ｍ（式中、Ｒは、Ｃ６〜Ｃ２４直鎖状または分岐状の飽和もしくは不飽和アルキル基、好ましくはＣ８〜Ｃ２０アルキル基、さらに好ましくはＣ８〜Ｃ１６アルキル基および最も好ましくはＣ１０〜Ｃ１４アルキル基であり、Ｍは、Ｈまたはカチオン、例えばアルカリ金属カチオン（例えば、ナトリウム、カリウム、リチウム）、またはアンモニウム若しくは置換アンモニウム（例えば、メチル、ジメチル、およびトリメチルアンモニウムカチオン類およびテトラメチル−アンモニウム、ジメチルピペリジニウム・カチオン類のような第四アンモニウムカチオン類ならびにエチルアミン、ジエチルアミン、トリエチルアミンおよびそれらの混合物等のアルキルアミン類から誘導される第四アンモニウムカチオン類等）である）の水溶性塩類または酸類が挙げられる。
【００５７】
本明細書で使用する適切なアニオン性界面活性剤としてはさらに、アルキルアリールスルフェートが挙げられる。本明細書で使用される適切なアルキルアリールスルフェートとしては式ＲＯＳＯ３Ｍ（式中、Ｒはアリール、好ましくは、Ｃ６〜Ｃ２４直鎖状または分岐状の飽和若しくは不飽和アルキル基、好ましくはＣ８〜Ｃ２０アルキル基、さらに好ましくはＣ１０〜Ｃ１４アルキル基で置換されたベンジルであり、ＭはＨまたはカチオン、例えばアルカリ金属カチオン（例えば、ナトリウム、カリウム、リチウム、カルシウム、マグネシウム等）またはアンモニウムまたは置換アンモニウム（例えば、メチル、ジメチル、およびトリメチルアンモニウムカチオン類およびテトラメチルアンモニウム、ジメチルピペリジニウムカチオン類のような第四アンモニウムカチオン類ならびにエチルアミン、ジエチルアミン、トリエチルアミンおよびそれらの混合物等のアルキルアミン類から誘導される第四アンモニウムカチオン類等）である）の水溶性塩類または酸類が挙げられる。
【００５８】
本発明で使用するのに適切なアニオン性界面活性剤としてはさらに、アルコキシル化スルフェート界面活性剤が挙げられる。本発明で使用するのに適切なアルコキシル化スルフェート界面活性剤としては、式ＲＯ（Ａ）ｍＳＯ３Ｍ（式中、Ｒは直鎖状または分岐状のＣ６〜Ｃ２４アルキル成分を有する非置換Ｃ６〜Ｃ２４アルキル、ヒドロキシアルキルまたはアルキルアリール基、好ましくはＣ１２〜Ｃ２０アルキルまたはヒドロキシアルキル、さらに好ましくはＣ１２〜Ｃ１８アルキルまたはヒドロキシアルキルであり、Ａはエトキシ、プロポキシまたはブトキシ単位またはそれらの混合物であり、ｍはゼロより大きく、典型的には０．５〜６、さらに好ましくは０．５〜３であり、ＭはＨまたは例えば金属カチオン（例えばナトリウム、カリウム、リチウム、カルシウム、マグネシウム等）、アンモニウムまたは置換アンモニウムカチオンであり得るカチオンである）ものである。アルキルエトキシル化スルフェート類、アルキルブトキシル化スルフェート類、ならびにアルキルプロポキシル化スルフェート類も本発明において意図されている。置換アンモニウムカチオン類の具体例としてはメチル、ジメチル、およびトリメチルアンモニウムカチオン類およびテトラメチルアンモニウム、ジメチルピペリジニウムのような第四アンモニウムカチオン類ならびにエチルアミン、ジエチルアミン、トリエチルアミンおよびそれらの混合物等のアルカノールアミン類から誘導されるカチオン類等が挙げられる。例示的界面活性剤は、Ｃ１２〜Ｃ１８アルキルポリエトキシレート（１．０）スルフェート（Ｃ１２〜Ｃ１８Ｅ（１．０）ＳＭ）、Ｃ１２〜Ｃ１８アルキルポリエトキシレート（２．２５）スルフェート（Ｃ１２〜Ｃ１８Ｅ（２．２５）ＳＭ）、Ｃ１２〜Ｃ１８アルキルポリエトキシレート（３．０）スルフェート（Ｃ１２〜Ｃ１８Ｅ（３．０）ＳＭ）、およびＣ１２〜Ｃ１８アルキルポリエトキシレート（４．０）スルフェート（Ｃ１２〜Ｃ１８Ｅ（４．０）ＳＭ）であり、ここでＭはナトリウムおよびカリウムから適宜選択される。
【００５９】
本発明で使用するのに適切なアニオン性界面活性剤としてはさらに、アルキルスルホネートが挙げられる。本発明で使用される適切なアルキルスルホネートとしては式ＲＳＯ３Ｍ（式中、ＲはＣ６〜Ｃ２０の直鎖状または分岐状の飽和若しくは不飽和アルキル基、好ましくはＣ８〜Ｃ１８アルキル基、さらに好ましくはＣ１４〜Ｃ１７アルキル基であり、ＭはＨまたはカチオン、例えばアルカリ金属カチオン（例えば、ナトリウム、カリウム、リチウム）またはアンモニウムまたは置換アンモニウム（例えば、メチル、ジメチル、およびトリメチルアンモニウムカチオン類およびテトラメチルアンモニウム、ジメチルピペリジニウムカチオン類のような第四アンモニウムカチオン類ならびにエチルアミン、ジエチルアミン、トリエチルアミンおよびそれらの混合物等のアルキルアミン類から誘導される第四アンモニウム・カチオン類等）である）の水溶性塩類または酸類が挙げられる。
【００６０】
本発明で使用するのに適切なアニオン性界面活性剤としてはさらに、アルキルアリールスルホネートが挙げられる。本明細書で使用するのに適切なアルキルアリールスルホネートとしては式ＲＳＯ３Ｍ（式中、Ｒはアリール、好ましくは、Ｃ６〜Ｃ２０直鎖状または分岐状の飽和若しくは不飽和アルキル基、好ましくはＣ８〜Ｃ１８アルキル基、さらに好ましくはＣ９〜Ｃ１４アルキル基で置換されたベンジルであり、ＭはＨまたはカチオン、例えばアルカリ金属カチオン（例えば、ナトリウム、カリウム、リチウム、カルシウム、マグネシウム等）またはアンモニウムまたは置換アンモニウム（例えば、メチル、ジメチル、およびトリメチルアンモニウムカチオン類およびテトラメチルアンモニウム、ジメチルピペリジニウムカチオン類のような第四アンモニウムカチオン類ならびにエチルアミン、ジエチルアミン、トリエチルアミンおよびそれらの混合物等のアルキルアミン類から誘導される第四アンモニウム・カチオン類等）である）の水溶性塩類または酸類が挙げられる。
【００６１】
特に適切なアルキルスルホネートとしては、Ｈｏｅｃｈｓｔ社から市販されているＨｏｓｔａｐｕｒ（登録商標）ＳＡＳのようなＣ１４〜Ｃ１７パラフィンスルホネートが挙げられる。市販のアルキルアリールスルホネートの例はＳｕ．Ｍａ．製のラウリルアリールスルホネートがある。特に好適なアルキルアリールスルホネート類はＡｌｂｒｉｇｈｔ＆Ｗｉｌｓｏｎ社製の商品名Ｎａｎｓａ（登録商標）として市販のアルキルベンゼンスルホネート類である。
【００６２】
本発明で使用するのに適切なアニオン性界面活性剤としては、さらにアルコキシル化スルホネート界面活性剤が挙げられる。本発明で使用するのに適切なアルコキシル化スルホネート界面活性剤は、式Ｒ（Ａ）ｍＳＯ３Ｍ（式中、Ｒは直鎖状または分岐状のＣ６〜Ｃ２０アルキル成分を有する非置換Ｃ６〜Ｃ２０アルキル、ヒドロキシアルキルまたはアルキルアリール基、好ましくはＣ１２〜Ｃ２０アルキルまたはヒドロキシアルキル、さらに好ましくはＣ１２〜Ｃ１８アルキルまたはヒドロキシアルキルであり、Ａはエトキシ、プロポキシまたはブトキシであり、ｍはゼロより大きく、典型的には０．５〜６、さらに好ましくは０．５〜３であり、ＭはＨ、または例えば金属カチオン（例えばナトリウム、カリウム、リチウム、カルシウム、マグネシウム等）、アンモニウムまたは置換アンモニウムカチオンであってもよいカチオンである）ものである。アルキルエトキシル化スルホネート類、アルキルブトキシル化スルホネート類、ならびにアルキルプロポキシル化スルホネート類も本発明において意図されている。置換アンモニウムカチオン類の具体例としてはメチル、ジメチル、およびトリメチルアンモニウムカチオン類およびテトラメチルアンモニウム、ジメチルピペリジニウムカチオン類のような第四アンモニウムカチオン類ならびにエチルアミン、ジエチルアミン、トリエチルアミンおよびそれらの混合物等のアルカノーアミン類から誘導されるカチオン類等が挙げられる。例示的な界面活性剤は、Ｃ１２〜Ｃ１８アルキルポリエトキシレート（１．０）スルホネート（Ｃ１２〜Ｃ１８Ｅ（１．０）ＳＭ）、Ｃ１２〜Ｃ１８アルキルポリエトキシレート（２．２５）スルホネート（Ｃ１２〜Ｃ１８Ｅ（２．２５）ＳＭ）、Ｃ１２〜Ｃ１８アルキルポリエトキシレート（３．０）スルホネート（Ｃ１２〜Ｃ１８Ｅ（３．０）ＳＭ）、およびＣ１２〜Ｃ１８アルキルポリエトキシレート（４．０）スルホネート（Ｃ１２〜Ｃ１８Ｅ（４．０）ＳＭ）であり、ここでＭはナトリウムおよびカリウムから適宜選択される。特に適切なアルコキシル化スルホネート類としては、Ｕｎｉｏｎ Ｃａｒｂｉｄｅ社から市販されているＴｒｉｔｏｎ　Ｘ−２０００（登録商標）のようなアルキルアリールポリエーテルスルホネート類が挙げられる。
【００６３】
本発明で使用するのに適切なアニオン性界面活性剤としてはさらに、Ｃ６〜Ｃ２０アルキルアルコキシル化直鎖状もしくは分岐状ジフェニルオキシドジスルホネート界面活性剤が挙げられる。本発明で使用するのに適切なＣ６〜Ｃ２０アルキルアルコキシル化直鎖状もしくは分岐状ジフェニルオキサイドジスルホネート界面活性剤は次式：
【００６４】
【化１】
2004512877.tif 000002
【００６５】
（式中、ＲはＣ６〜Ｃ２０直鎖状または分岐状の飽和もしくは不飽和アルキル基、好ましくはＣ６〜Ｃ１８アルキル基、さらに好ましくはＣ６〜Ｃ１４アルキル基であり、Ｘ＋はＨまたはカチオン、例えばアルカリ金属カチオン（例えば、ナトリウム、カリウム、リチウム、カルシウム、マグネシウム等）である）のものである。本発明で使用される特に好適なＣ６〜Ｃ２０アルキルアルコキシル化直鎖状もしくは分岐状ジフェニルオキサイドジスルホネート界面活性剤は、ＤＯＷ社からＤｏｗｆａｘ２Ａ１（登録商標）およびＤｏｗｆａｘ８３９０（登録商標）の商品名でそれぞれ市販されているＣ１２分岐状ジフェニルオキサイドジスルホン酸およびＣ１６分岐状ジフェニルオキサイドジスルホン酸ナトリウム塩がある。
【００６６】
本発明で使用するのに適切な他のアニオン性界面活性剤としては炭酸アルキル類が挙げられる。他のアニオン性界面活性剤としては石鹸の塩類（例えば、モノ、ジ、トリエタノールアミン塩類などのナトリウム、アンモニウム、および置換アンモニウム塩類を含む）、Ｃ８〜Ｃ２４オレフィンスルホネート類、例えば英国特許明細書第１，０８２，１７９号に記載されているようなアルカリ土類金属クエン酸塩類の熱分解生成物のスルホン化により調製される、スルホン化ポリカルボン酸類；アシルグリセロールスルホネート類、脂肪酸オレイルグリセロールスルフェート類、アルキルフェノールエチレンオキシドエーテルスルフェート類、アルキルホスフェート類、アシルイセチオネート類のようなイセチオネート類、Ｎ−アシルタウレート類、アルキルスクシナメート類、およびスルホスクシネート類、スルホサクシネートモノエステル類（特に飽和および不飽和Ｃ１２〜Ｃ１８モノエステル類）、スルホスクシネートのジエステル類（特に飽和および不飽和Ｃ６〜Ｃ１４ジエステル類）、アシルサルコシネート類、アルキルポリグルコシドスルフェート類のようなアルキル多糖スルフェート類（非イオン性非スルフェート化化合物を後述する）、分岐状第一級アルキルスルフェート類、式ＲＯ（ＣＨ２ＣＨ２Ｏ）ｋＣＨ２ＣＯＯ−Ｍ＋（式中、ＲはＣ８〜Ｃ２２アルキルであり、ｋは０〜１０の整数、Ｍは可溶塩類系形成カチオンである）のアルキルポリエトキシカルボキシレート類が挙げられる。ロジン、水素化ロジンのような樹脂酸および水素化された樹脂酸、ならびにタル油中に存在またはタル油から誘導される樹脂酸およびも水素化された樹脂酸も好適である。さらなる例が「Ｓｕｒｆａｃｅ Ａｃｔｉｖｅ Ａｇｅｎｔｓ ａｎｄ Ｄｅｔｅｒｇｅｎｔｓ」（Ｖｏｌ．Ｉ ａｎｄ ＩＩ ｂｙ Ｓｃｈｗａｒｔｚ， Ｐｅｒｒｙ ａｎｄ Ｂｅｒｃｈ）に記載されている。そのような広範な界面活性剤は、米国特許第３，９２９，６７８号明細書（１９７５年１２月３０日 Ｌａｕｇｈｌｉｎ， ｅｔ ａｌ．に対して付与、第２３欄第５８行目〜第２９欄第２３行目）にも一般的に開示されている。
【００６７】
好ましい一実施形態において、本発明に使用するのに適切なアニオン性界面活性剤はＣ８〜Ｃ１６アルキルスルホネート類、分岐状アルキルアリールスルフェート類を含むＣ８〜Ｃ１６アルキルスルフェート類、Ｃ８〜Ｃ１６アルキルアルコキシル化スルフェート類（例えば、Ｃ８〜Ｃ１６アルキルエトキシル化スルフェート類）、Ｃ８〜Ｃ１６アルキルアルコキシル化スルホネート類およびこれらの混合物が挙げられる。そのようなアニオン性界面活性剤は本発明においては本発明の消毒組成物の消毒特性に貢献することが見出されているので好ましい。例えば、Ｃ８〜Ｃ１６アルキルスルフェートは細菌の細胞膜を破壊し、酵素活性を阻害し、細胞輸送を妨害し、および／または細胞タンパク質を変性することにより作用する。実際、本発明の組成物中にアニオン性界面活性剤、特にＣ８〜Ｃ１６アルキルスルホネート、Ｃ８〜Ｃ１６アルキルスルフェートおよび／またはＣ８〜Ｃ１６アルキルアルコキシル化スルフェートを添加したこととさらに関連しているこの改善された消毒性能は、細菌に対する上記界面活性剤の攻撃の多重モードによるものである可能性が考えられる。
【００６８】
第２の好ましい実施形態において、上記アニオン性界面活性剤は、Ｃ６〜２４アルキルスルフェート類；Ｃ６〜２４アルキルアリールスルフェート類；Ｃ６〜２４アルキルアルコキシル化スルフェート類；パラフィンスルホネート類を始めとするＣ６〜２４アルキルスルホネート類；Ｃ６〜２４アルキルアリールスルホネート類；Ｃ６〜２４アルキルアルコキシル化スルホネート類；Ｃ６〜２４アルキルアルコキシル化直鎖状もしくは分岐状ジフェニルオキサイドジスルホネート類；ナフタレンスルホネート類；およびこれらの混合物からなる群より選択される。さらに好ましくは、このアニオン性界面活性剤は、Ｃ６〜２４アルキルスルホネート類；Ｃ６〜２４アルキルスルフェート類；Ｃ６〜２４アルキルアルコキシル化スルフェート類；Ｃ６〜２４アルキルアリールスルホネート類；およびこれらの混合物からなる群より選択される。さらにより好ましくは、本発明で使用されるこのアニオン性界面活性剤はパラフィンスルホネートである。最も好ましくは、本発明に使用されるこのアニオン性界面活性剤はＣ１４〜Ｃ１７パラフィンスルホネートである。
【００６９】
第３の好ましい実施形態では、上記アニオン性界面活性剤は分岐状アルキルスルフェート界面活性剤である。本明細書において、分岐状アルキルスルフェートはスルフェート基および炭素数が好ましくは２〜２０、さらに好ましくは２〜１６、最も好ましくは２〜８の炭素鎖を含むアルキルスルフェートを意味するものとして定義されている。この分岐状アルキルスルフェートの炭素鎖は少なくとも１つの分岐基を炭素鎖に結合している。この分岐基は炭素数が１〜２０、さらに好ましくは１〜１０、最も好ましくは１〜４のアルキル基からなる群より選択される。この分岐基は、分岐したアルキルスルフェートのアルキル鎖に沿う任意の位置に配置されていてもよい。さらに好ましくは、この分岐基はアルキル鎖の第１位〜第４位に配置されていてもよい。このスルフェート基はアルキル鎖の長さに沿う任意の位置に、最も好ましくは末端に存在していてもよい。
【００７０】
適切な分岐アルキルスルフェートとしてはＡｌｂｒｉｇｈｔ＆Ｗｉｌｓｏｎ社から商品名Ｅｍｐｉｃｏｌ　０５８５／Ａで市販されているものが挙げられる。
【００７１】
ｉｉ．非イオン性界面活性剤
本発明で使用するのに適切な非イオン性界面活性剤は、様々な脂肪族アルコール鎖長および様々なエトキシル化度を有する市販の脂肪族アルコールエトキシレートおよび／またはプロポキシレートである。実際にこのようなアルコキシル化非イオン性界面活性剤のＨＬＢ値は本質的に、脂肪族アルコールの鎖長、アルコキシル化の性質およびアルコキシル化度に依存している。その個々のＨＬＢ値とともに、非イオン性界面活性剤を含む数多くの界面活性剤が挙げられている界面活性剤カタログを利用することができる。一実施形態のための好ましい非イオン性界面活性剤は、８〜２０、さらに好ましくは１０〜１８、最も好ましくは１１〜１６の平均ＨＬＢを有するものである。これらの疎水性非イオン性界面活性剤は良好なグリースカッティング特性をもたらすことが判明している。
【００７２】
本発明による組成物中で使用するための好ましい疎水性非イオン性界面活性剤は、１６未満のＨＬＢを有し、式：ＲＯ−（Ｃ２Ｈ４Ｏ）ｎ（Ｃ３Ｈ６Ｏ）ｍＨ［式中、ＲはＣ６〜Ｃ２２アルキル鎖またはＣ６〜Ｃ２８アルキルベンゼン鎖であり、ｎ＋ｍは０〜２０であり、ｎは０〜１５であり、かつｍは０〜２０であり、好ましくはｎ＋ｍは１〜１５であり、ｎおよびｍは０．５〜１５であり、さらに好ましくはｎ＋ｍは１〜１０であり、ｎおよびｍは０〜１０である］で示される界面活性剤である。本発明で使用するのに好ましいＲ鎖はＣ８〜Ｃ２２アルキル鎖である。したがって、本発明で使用するのに適切な疎水性非イオン性界面活性剤は、Ｄｏｂａｎｏｌ（登録商標）９１−２．５（ＨＬＢ＝８．１；ＲはＣ９およびＣ１１アルキル鎖の混合物であり、ｎは２．５であり、かつｍは０である）またはＬｕｔｅｎｓｏｌ（登録商標）ＴＯ３（ＨＬＢ＝８；ＲはＣ１３アルキル鎖であり、ｎは３であり、かつｍは０である）、またはＬｕｔｅｎｓｏｌ（登録商標）ＡＯ３（ＨＬＢ＝８；ＲはＣ１３およびＣ１５アルキル鎖の混合物であり、ｎは３であり、かつｍは０である）、またはＴｅｒｇｉｔｏｌ（登録商標）２５Ｌ３（ＨＬＢ＝７．７；ＲはＣ１２〜Ｃ１５アルキル鎖長の範囲内にあり、ｎは３であり、かつｍは０である）またはＤｏｂａｎｏｌ（登録商標）２３−３（ＨＬＢ＝８．１；ＲはＣ１２およびＣ１３アルキル鎖の混合物であり、ｎは３であり、ｍは０である）、またはＤｏｂａｎｏｌ（登録商標）２３−２（ＨＬＢ＝６．２；ＲはＣ１２およびＣ１３アルキル鎖の混合物であり、ｎは２であり、かつｍは０である）、またはＤｏｂａｎｏｌ（登録商標）４５−７（ＨＬＢ＝１１．６；ＲはＣ１４およびＣ１５アルキル鎖の混合であり、ｎは７であり、かつｍは０である）、またはＤｏｂａｎｏｌ（登録商標）２３−６．５（ＨＬＢ＝１１．９；ＲはＣ１２およびＣ１３アルキル鎖の混合物であり、ｎは６．５であり、かつｍは０である）、またはＤｏｂａｎｏｌ（登録商標）２５−７（ＨＬＢ＝１２；ＲはＣ１２およびＣ１５アルキル鎖の混合物であり、ｎは７であり、かつｍは０である）、またはＤｏｂａｎｏｌ（登録商標）９１−５（ＨＬＢ＝１１．６；ＲはＣ９およびＣ１１アルキル鎖の混合物であり、ｎは５であり、かつｍは０である）、またはＤｏｂａｎｏｌ（登録商標）９１−６（ＨＬＢ＝１２．５；ＲはＣ９およびＣ１１アルキル鎖の混合物であり、ｎは６であり、かつｍは０である）、またはＤｏｂａｎｏｌ（登録商標）９１−８（ＨＬＢ＝１３．７；ＲはＣ９およびＣ１１アルキル鎖の混合物であり、ｎは８であり、かつｍは０である）、またはＤｏｂａｎｏｌ（登録商標）９１−１０（ＨＬＢ＝１４．２；ＲはＣ９〜Ｃ１１アルキル鎖の混合物であり、ｎは１０であり、かつｍは０である）、あるいはこれらの混合物である。ここでは、Ｄｏｂａｎｏｌ（登録商標）９１−２．５またはＬｕｔｅｎｓｏｌ（登録商標）ＴＯ３またはＬｕｔｅｎｓｏｌ（登録商標）ＡＯ３またはＴｅｒｇｉｔｏｌ（登録商標）２５Ｌ３またはＤｏｂａｎｏｌ（登録商標）２３−３またはＤｏｂａｎｏｌ（登録商標）２３−２あるいはこれらの混合物が好ましい。これらのＤｏｂａｎｏｌ（登録商標）界面活性剤は、ＳＨＥＬＬから市販されている。これらのＬｕｔｅｎｓｏｌ（登録商標）界面活性剤はＢＡＳＦから市販されており、かつこれらのＴｅｒｇｉｔｏｌ（登録商標）界面活性剤はＵＮＩＯＮ　ＣＡＲＢＩＤＥから市販されている。
【００７３】
好ましい一実施形態では、非イオン性界面活性剤は式：ＲＯ−（Ａ）ｎＨ（式中、ＲはＣ６〜Ｃ２２、好ましくはＣ８〜Ｃ２２、さらに好ましくはＣ９〜Ｃ１４アルキル鎖であるか、Ｃ６〜Ｃ２８アルキルベンゼン鎖であり、Ａはエトキシまたはプロポキシまたはブトキシ単位であり、かつｎは０〜２０、好ましくは１〜１５、さらに好ましくは２〜１５、さらにより好ましくは２〜１２、最も好ましくは４〜１０である）で示されるアルコキシル化非イオン性界面活性剤である。ここで使用するための好ましいＲ鎖はＣ８〜Ｃ２２アルキル鎖である。ここで使用するためのさらにより好ましいＲ鎖はＣ９〜Ｃ１２アルキル鎖である。エトキシ／ブトキシル化、エトキシ／プロポキシル化、ブトキシ／プロポキシル化およびエトキシ／ブトキシ／プロポキシル化非イオン性界面活性剤もここでは使用することができる。好ましいアルコキシル化非イオン性界面活性剤はエトキシル化非イオン性界面活性剤である。
【００７４】
本発明で使用するのに適切なアルキル多糖類は、Ｌｌｅｎａｄｏに１９８６年１月２１に付与された米国特許第４，５６５，６４７号に開示されていて、これは炭素原子約６〜約３０個、好ましくは炭素原子約１０〜約１６個を含有する疎水基ならびに多糖類、例えばポリグリコシド親水基を有する。すすぎのいらない（ｎｏ−ｒｉｎｓｅ）方法で使用するために適切な酸性またはアルカリ性洗浄組成物／溶液では、湿潤性、洗浄性および乾燥時の低い残留の最も良好な組み合わせを提供するように、好ましいアルキル多糖類は好ましくは幅広い分布の鎖長を有する。この「幅広い分布」とは、炭素原子約１０個〜約１６個を含有する鎖長混合物の少なくとも約５０％と定義される。好ましくは、アルキル多糖類のアルキル基は好ましくは炭素原子約６〜約１８個、さらに好ましくは炭素原子約８〜約１６個の鎖長の混合物からなり、かつ親水基は１分子当たり約１個〜約１．５個の糖類、好ましくはグルコシド基を含有する。この「幅広い鎖長分布」とは、炭素原子約１０個〜約１６個を含有する鎖長混合物の少なくとも約５０％と定義される。幅広い鎖長の混合物、特にＣ８〜Ｃ１６の混合物は、狭い範囲の鎖長の混合物に対して、および特に低い（すなわちＣ８〜Ｃ１０またはＣ８〜Ｃ１２）鎖長のアルキルポリグルコシド混合物に対して、一層特に望ましい。好ましいＣ８〜Ｃ１６アルキルポリグルコシドは、Ｃ８〜Ｃ１４アルキルエトキシレートを含む他の好ましい界面活性剤と同様に、より低いおよび狭い鎖長のアルキルポリグルコシドに対してかなり改善された香料溶解性をもたらすことも判明している。炭素原子５または６個を含有する還元糖類も使用することができ、例えばグルコース、ガラクトースおよびガラクトシル部分をグルコシル部分と置換することもできる。（場合によって、疎水基は２−、３−、４−等の位置で結合して、グルコシドまたはガラクトシドに対してグルコースまたはガラクトースをもたらす）。糖間結合は例えば、付加的糖単位の１つの位置と上記の糖単位上の２位、３位、４位および／または６位との間に存在し得る。
【００７５】
任意であり、あまり望ましくはないが、疎水部分と多糖部分とを結合するポリアルキレンオキシド鎖が存在し得る。好ましいアルキレンオキシドはエチレンオキシドである。典型的な疎水基には、炭素原子８〜１８個、好ましくは１０〜１６個を含有する飽和または不飽和の、分枝状または非分枝状のアルキル基が含まれる。好ましくは、アルキル基は直鎖の飽和アルキル基である。アルキル基はヒドロキシル基約３個までを含有し得り、および／またはポリアルキレンオキシド鎖はアルキレンオキシド部分約１０個まで、好ましくは５個未満を含有し得る。適切なアルキル多糖類はオクチル、ノニルデシル、ウンデシルドデシル、トリデシル、テトラデシル、ペンタデシル、ヘキサデシル、ヘプタデシルおよびオクタデシル、ジ、トリ、テトラ、ペンタおよびヘキサグルコシドおよび／またはガラクトースである。適切な混合物にはココナッツアルキル、ジ、トリ、テトラおよびペンタグルコシドおよび獣脂アルキルテトラ−、ペンタ−およびヘキサグルコシドが含まれる。
【００７６】
これらの化合物を調製するために、まずアルコールまたはアルキルポリエトキシアルコールを初めに生じさせ、次いでこれをグルコースまたはグルコース源と反応させて、グルコシドを生じさせる（１位で結合）。次いで、付加的グリコシル単位をその１位と上記のグリコシル単位２位、３位、４位および／または６位、好ましくは主に２位との間に結合させることができる。
【００７７】
アルキルポリグリコシドでは、アルキル部分は脂肪、油または化学的に製造されたアルコールなどの通常の供給源から誘導されてよく、その糖部分は加水分解された多糖類から生じている。アルキルポリグリコシドは脂肪族アルコールとグルコースなどの糖との縮合物であり、グルコース単位の数が相対親水性を規定する。上記のように、脂肪族アルコールとの反応の前またはその後に、糖単位は付加的にアルコキシル化され得る。このようなアルキルポリグリコシドは例えば、国際特許８６／０５１９９号に詳細に記載されている。工業用アルキルポリグリコシドは通常、分子的に均一な生成物ではなく、アルキル基と単糖類および様々なオリゴ糖類の混合物との混合物を表す。他の界面活性剤に対して表面外観に付加的な改善をもたらすので、本発明の目的にはアルキルポリグリコシド（「ＡＰＧ」とも称される場合もある）が好ましい。グリコシド部分は好ましくはグルコース部分である。アルキル置換基は好ましくは、炭素原子約８〜約１８個、好ましくは炭素原子約８〜約１０個を含有する飽和または不飽和アルキル部分またはこのようなアルキル部分の混合物である。Ｃ８〜Ｃ１６アルキルポリグルコシドは市販されている（例えばＳｅｐｐｉｃ Ｃｏｒｐｏｒａｔｉｏｎ（７５Ｑｕａｉ ｄ’Ｏｒｓａｙ，７５３２１ Ｐａｒｉｓ，Ｃｅｄｅｘ７、Ｆｒａｎｃｅ）からのＳｉｍｕｓｏｌ（登録商標）界面活性剤およびＨｅｎｋｅｌから入手可能なＧｌｕｃｏｐｏｎ（登録商標）４２５）。しかし、アルキルポリグルコシドの純度は性能、特に日常用シャワー製品技術を含む特定の適用での最終結果に影響を及ぼし得ることが判明している。本発明では、好ましいアルキルポリグルコシドは、パーソナルクレンジングに使用するために十分に精製されているものである。「化粧品グレード」のアルキルポリグルコシド、特にＣ８〜Ｃ１６アルキルポリグルコシド、例えばＨｅｎｋｅｌ Ｃｏｒｐｏｒａｔｉｏｎ（Ｐｏｓｔｆａｃｈ １０１１００、Ｄ４０１９１ Ｄｕｓｓｅｌｄｏｒｆ、Ｇｅｒｍａｎｙ）から入手可能なＰｌａｎｔａｒｅｎ　２０００（登録商標）、Ｐｌａｎｔａｒｅｎ　２０００Ｎ（登録商標）およびＰｌａｎｔａｒｅｎ　２０００Ｎ　ＵＰ（登録商標）が最も好ましい。
【００７８】
ｉｉｉ．両性／双性イオン界面活性剤
本発明で使用するのに適切な両性界面活性剤には、次式：Ｒ１Ｒ２Ｒ３ＮＯ（式中、Ｒ１、Ｒ２およびＲ３はそれぞれ独立して、炭素原子１〜３０個を有する飽和した置換または非置換の線状または分枝状炭化水素鎖である）で示されるアミンオキシドが含まれる。本発明で使用される好ましいアミンオキシド界面活性剤は、次式：Ｒ１Ｒ２Ｒ３ＮＯ（式中、Ｒ１は炭素原子１〜３０個、好ましくは６〜２０個、さらに好ましくは８〜１６個、最も好ましくは８〜１２個を含有する炭化水素鎖であり、Ｒ２およびＲ３は相互に独立して炭素原子１〜４個、好ましくは炭素原子１〜３個を含有する置換または非置換の線状または分枝鎖の炭化水素鎖であり、さらに好ましくはメチル基である）で示されるアミンオキシドを含む。Ｒ１は飽和した置換または非置換の線状または分枝状炭化水素鎖であってもよい。
【００７９】
本発明で使用するのに適切なアミンオキシドは例えば、天然ブレンドのＣ８〜Ｃ１０アミンオキシド、およびＨｏｅｃｈｓｔおよびＣｌａｒｉａｎｔから市販されているＣ１２〜Ｃ１６アミンオキシドである。
【００８０】
ここで使用するための適切な双性イオン界面活性剤は、比較的広範囲のｐＨで、同一分子上にカチオンおよびアニオン親水基の両方を含有する。典型的なカチオン基は、第四級アンモニウム基であるが、ホスホニウム、イミダゾリウムおよびスルホニウム基などの他の正に荷電されている基も使用することができる。典型的なアニオン親水基はカルボキシレートおよびスルホネートであるが、スルフェート、ホスホネートなどの他の基も使用することができる。本発明で使用されるいくつかの双性イオン界面活性剤の一般式は、下記：
【００８１】
【化２】
2004512877.tif 000003
【００８２】
（式中、Ｒ１は疎水基であり、Ｒ２およびＲ３はそれぞれＣ１〜Ｃ４アルキル、ヒドロキシアルキルまたは他の置換アルキル基であり、これらは結合してＮと共に環構造を形成してもよく、Ｒ４はカチオン窒素原子を親水基に結合する部分であり、典型的には炭素原子１〜１０個を含有するアルキレン、ヒドロキシアルキレンまたはポリアルコキシ基であり、Ｘは好ましくはカルボキシレートまたはスルホネート基である親水基である）である。好ましい疎水基Ｒ１は炭素原子１〜２４個、好ましくは１８個未満、さらに好ましくは１６個未満を含有するアルキル基である。疎水基はアリール基、アミノ基、エステル基などの不飽和および／または置換基および／または架橋基を含有し得る。通常、単純なアルキル基がコストおよび安定性の理由から好ましい。
【００８３】
特に好ましい双性イオン界面活性剤には、ベタインおよびスルホベタイン界面活性剤、アシルベタイン、アルキルイミダゾリンアラニンベタイン、グリシンベタイン、これらの誘導体およびこれらの混合物などの官能基化ベタインが含まれる。この場合、細菌の細胞壁の透過性を増大させることにより消毒を促進して、他の有効成分を細胞中に侵入させるので、上記のベタインまたはスルホベタイン界面活性剤が好ましい。
【００８４】
さらに、上記のベタインまたはスルホベタイン界面活性剤の穏やかな作用プロフィールにより、これらは、デリケートな表面、例えば食品および／または乳児に接触するデリケートな洗濯物または表面を洗浄するために特に適切である。ベタインおよびスルホベタイン界面活性剤は処理すべき皮膚および／または表面に対して極めて穏やかである。
【００８５】
本発明で使用するのに適切なベタインおよびスルホベタイン界面活性剤は、ベタイン／スルホベタインおよびベタイン様洗剤であり、この分子は、広範囲のｐＨ値にわたるカチオンおよびアニオン親水基の両方を分子に与える分子内塩を形成する塩基性および酸性基の両方を含有する。これらの洗剤のいくつかの一般的な例は、米国特許２，０８２，２７５号、２，７０２，２７９号および２，２５５，０８２号に記載されており、これらを参照により本明細書に援用することができる。この場合に好ましいベタインおよびスルホベタイン界面活性剤は次式：
【００８６】
【化３】
2004512877.tif 000004
【００８７】
（式中、Ｒ１は炭素原子１〜２４個、好ましくは８〜１８個、さらに好ましくは１２〜１４個を含有する炭化水素鎖であり、Ｒ２およびＲ３は炭素原子１〜３個、好ましくは炭素原子１個を含有する炭化水素鎖であり、ｎは１〜１０、好ましくは１〜６の整数、さらに好ましくは１であり、Ｙはカルボキシルおよびスルホニル基からなる群より選択され、Ｒ１、Ｒ２およびＲ３炭化水素鎖の合計は炭素原子１４〜２４個である）により示されるか、またはこれらの混合物である。
【００８８】
特に適切なベタイン界面活性剤の例には、ココナッツ−ベタインなどのＣ１２〜Ｃ１８アルキルジメチルベタインおよびラウリルベタインなどのＣ１０〜Ｃ１６アルキルジメチルベタインが含まれる。ココナッツベタインは、Ｓｅｐｐｉｃから商品名Ａｍｏｎｙｌ２６５（登録商標）で市販されている。ラウリルベタインはＡｌｂｒｉｇｈｔ ＆ Ｗｉｌｓｏｎから商品名Ｅｍｐｉｇｅｎ　ＢＢ／Ｌ（登録商標）で市販されている。
【００８９】
他の具体的な双性イオン界面活性剤は一般式：
【００９０】
【化４】
2004512877.tif 000005
または
2004512877.tif 000006
【００９１】
（式中、Ｒ１はそれぞれ炭化水素、例えば炭素原子８〜２０個まで、好ましくは１８個まで、さらに好ましくは１６個までを含有するアルキル基であり、Ｒ２はそれぞれ水素（アミド窒素に結合している場合）、炭素原子１から４個を含有する短鎖アルキルまたは置換アルキル、好ましくはメチル、エチル、プロピル、ヒドロキシ置換エチルまたはプロピルならびにこれらの混合物からなる群より選択される基、好ましくはメチルであり、Ｒ３はそれぞれ、水素およびヒドロキシ基からなる群より選択され、ｎはそれぞれ１から４、好ましくは２から３、さらに好ましくは３の数であり、ただし、いずれの（Ｃ（Ｒ３）２）基にも多くとも１個しかヒドロキシは存在しない）を有する。Ｒ１基は分枝鎖および／または不飽和であってよい。Ｒ２基は結合して環構造を形成してもよい。この型の界面活性剤はＣ１０〜Ｃ１４脂肪族アシルアミドプロピレン（ヒドロキシプロピレン）スルホベタインであり、これはＳｈｅｒｅｘ Ｃｏｍｐａｎｙから商品名「Ｖａｒｉｏｎ　ＣＡＳ　ｓｕｌｆｏｂｅｔａｉｎｅ」（登録商標）で市販されている。
【００９２】
Ｂ．溶媒系
本発明の組成物は、溶媒またはその混合物を含む溶媒系を含有してよい。本発明での溶媒系は、上記の界面活性剤系の代わりに、またはこれと組み合わせて使用することができる。溶媒は、使用すると、組成物に高められた洗浄性を有利にもたらす。本発明による組成物に組み込むための適切な溶媒には、ｎ−ブトキシプロパノールまたはｎ−ブトキシプロポキシプロパノールなどのプロピレングリコール誘導体、水溶性ＣＡＲＢＩＴＯＬ（登録商標）溶媒あるいは水溶性ＣＥＬＬＯＳＯＬＶＥ（登録商標）溶媒が含まれる。水溶性ＣＡＲＢＩＴＯＬ（登録商標）溶媒は、アルコキシ基がエチル、プロピルまたはブチルに由来する２−（２−アルコキシエトキシ）エタノール類の化合物である。好ましい水溶性カルビトールはブチルカルビトールとしても知られている２−（２−ブトキシエトキシ）エタノールである。水溶性ＣＥＬＬＯＳＯＬＶＥ（登録商標）溶媒は２−アルコキシエトキシエタノール類の化合物であり、２−ブトキシエトキシエタノールが好ましい。他の適切な溶媒はベンジルアルコール、メタノール、エタノール、イソプロピルアルコールならびに２−エチル−１，３−ヘキサンジオールおよび２，２，４−トリメチル−１，３−ペンタンジオールなどのジオールならびにこれらの混合物である。本発明に使用するための好ましい溶媒はｎ−ブトキシプロポキシプロパノール、ブチルカルビトール（登録商標）、ベンジルアルコール、イソプロパノール、１−プロパノールおよびこれらの混合物である。本発明に使用するための最も好ましい溶媒はブチルカルビトール（登録商標）、ベンジルアルコール、１−プロパノールおよび／またはイソプロパノールである。
【００９３】
溶媒系は、存在する場合には、典型的には本発明による組成物中に、組成物の１００重量％まで、好ましくは０．５〜９０重量％、さらに好ましくは１〜１０重量％の値で存在する。
【００９４】
Ｃ．任意成分
本発明組成物は、様々な他の任意成分、例えば過酸素漂白剤、精油、有機酸、付加的界面活性剤、キレート化剤、溶媒、ビルダー、安定剤、漂白活性化剤、沈殿防止剤、転染剤、増白剤、香料、粉立ち防止剤（ａｎｔｉ ｄｕｓｔｉｎｇ ａｇｅｎｔ）、酵素、分散剤、色移り防止剤、顔料、香料、ラジカルスカベンジャー、ｐＨ緩衝剤、染料またはこれらの混合物をさらに含有してもよい。
【００９５】
ｉ．過酸素漂白剤
本発明による組成物は任意形態として過酸素漂白剤を含有してもよい。
【００９６】
好ましい過酸素漂白剤は過酸化水素またはその水溶性源あるいはこれらの混合物である。本発明に使用される過酸化水素源とは、その化合物が水と接触すると過酸化水素をもたらすいずれの化合物のことである。本発明に使用するための適切な過酸化水素の水溶性源には過炭酸塩、過ケイ酸塩、過一硫酸塩などの過硫酸塩、過ホウ酸塩、およびジペルオキシドデカン二酸（ＤＰＤＡ）などのペルオキシ酸、マグネシウムペルフタル酸ならびにこれらの混合物が含まれる。
【００９７】
加えて、他の類の過酸化物を過酸化水素およびその源の代わりとして、または過酸化水素およびその源と組み合わせて使用することができる。適切な類にはジアルキルペルオキシド、ジアシルペルオキシド、あらかじめ生じさせた過カルボン酸、有機および無機過酸化物および／またはヒドロペルオキシドが含まれる。最も好ましい過酸素漂白剤は過酸化水素である。
【００９８】
本発明による組成物中の過酸素漂白剤、特に過酸化水素、過硫酸塩などの存在は、上記組成物の消毒特性に寄与し得る。実際に、過酸素漂白剤は微生物細胞の生体機能を攻撃し、例えばこれは、微生物細胞の細胞質内のリボソーム単位の組み立てを阻害しうる。さらに過酸化水素などの過酸素漂白剤は、タンパク質および核酸を攻撃するヒドロキシルラジカルを生じる酸化剤である。さらに、過酸素漂白剤、特に過酸化水素の存在は強力な染み除去の有益性をもたらし、これは例えば洗濯物および硬質表面での適用で特に顕著である。
【００９９】
典型的には、過酸素漂白剤またはその混合物は本発明による組成物中に、全組成物の少なくとも０．０１重量％、好ましくは０．１重量％〜１５重量％、さらに好ましくは１重量％〜１０重量％の値で存在する。
【０１００】
ｉｉ．精油
本発明の組成物の他の好ましい成分は、抗菌性精油またはその活性物あるいはそれらの混合物である。
【０１０１】
本発明に使用するための適切な抗菌性精油は、抗菌活性を示す精油である。本明細書中で「精油の活性物」とは、抗菌活性を示す精油成分または天然抽出物の成分を意味する。上記の抗菌性精油およびその活性物は、タンパク質変性剤として作用すると推測される。上記の抗菌性精油およびその活性物は、それを含む組成物を表面の消毒のために使用する場合に、その安全性プロフィールに寄与する化合物である。上記の抗菌性精油およびその活性物のもう１つの有益性は、それらが、それらを含む組成物に快適な芳香を付与し、香料を添加する必要性をなくすことである。
【０１０２】
このような抗菌性精油には、これらに限らないがタイム、レモングラス、シトラス、レモン、オレンジ、アニス、クローブ、アニス種、マツ、シナモン、ゼラニウム、バラ、ミント、ラベンダー、シトロネラ、ユーカリ、ペパーミント、ショウノウ、アジョワン、ビャクダン、ローズマリー、クマツヅラ、フレアグラス（ｆｌｅａｇｒａｓｓ）、レモングラス、ラタン（ｒａｔａｎｈｉａｅ）、シダー、マヨラナ、イトスギ、プロポリス抽出物およびその混合物から得られるものが含まれる。本発明に使用される好ましい抗菌性精油はタイム油、クローブ油、シナモン油、ゼラニウム油、ユーカリ油、ペパーミント油、シトロネラ油、アジョワン油、ミント油、マヨラナ油、プロポリス、イトスギ油セダー、ガーリック抽出物またはこれらの混合物である。
【０１０３】
本発明に使用される精油の活性物には、チモール（例えばタイム、アジョワン中に存在）、オイゲノール（例えばシナモンおよびクローブ中に存在）、メントール（例えばミント中に存在）、ゲラニオール（例えばゼラニウムおよびバラ、シトロネラ中に存在）、ベルベノン（例えばクマツヅラ中に存在）、ユーカリプトールおよびピノカルボン（ユーカリ中に存在）、セドロール（例えばセダー中に存在）、アネトール（例えばアニス中に存在）、カルバクロール、ヒノキチオール、ベルベリン、フェルラ酸、ケイ皮酸、メチルサリチル酸、サリチル酸メチル、テルピネオール、リモネンおよびこれらの混合物が挙げられるが、これらに限定されない。本発明に使用される精油の好ましい活性物はチモール、オイゲノール、ベルベノン、ユーカリプトール、テルピネオール、ケイ皮酸、メチルサリチル酸、リモネン、ゲラニオール、アジョレン（ａｊｏｌｅｎｅ）またはこれらの混合物である。
【０１０４】
チモールは例えばＡｌｄｒｉｃｈから市販のものを入手することができ、オイゲノールは例えばＳｉｇｍａ， Ｓｙｓｔｅｍｓ − Ｂｉｏｉｎｄｕｓｔｒｉｅｓ （ＳＢＩ） − Ｍａｎｈｉｍｅｒ Ｉｎｃ．から市販のものを入手することができる。
【０１０５】
典型的には、抗菌性精油またはその活性物あるいはその混合物は組成物中に、全組成物の少なくとも０．００１重量％、好ましくは０．００６重量％〜１０重量％、さらに好ましくは０．０１重量％〜８重量％、最も好ましくは０．０３重量％〜３重量％の値で組成物中に存在する。
【０１０６】
組成物中での抗菌性精油またはその活性物あるいはその混合物と過酸素漂白剤との組み合わせは、この組成物で処理される表面に優れた迅速な消毒特性をもたらすだけでなく、長期消毒特性をももたらすことが判明している。実際に、過酸素漂白剤および上記精油／活性物は、組成物で処理された表面に吸着して、長期にわたり、典型的には表面が組成物で処理されてから４８時間まで微生物による汚染を低減または防止して、長期消毒をもたらすと推測される。言い換えると、活性成分の超薄膜が組成物で処理された表面に堆積して、長期にわたり微生物による再汚染を防ぐことが推測される。有利には、過酸素漂白剤および抗菌性精油／活性物を含有する本発明の組成物では、かなり稀釈された状態、即ち１：１００（組成物：水）までの稀釈レベルで使用される場合でさえ、この長期消毒有益性が得られる。
【０１０７】
上記のように、過酸素漂白剤ならびに抗菌性精油またはその活性物を含有する組成物で表面を処理することにより、様々な微生物に対する優れた長期消毒が得られる。例えば黄色ブドウ球菌（Ｓｔａｐｈｙｌｏｃｏｃｃｕｓ ａｕｒｅｕｓ）などのグラム陽性菌および緑膿菌（Ｐｓｅｕｄｏｍｏｎａｓ ａｅｒｕｇｉｎｏｓａ）などのグラム陰性菌、さらにカンジダ・アルビカンス（Ｃａｎｄｉｄａ ａｌｂｉｃａｎｓ）などのカビの成長が、組成物で処理された表面では低減されるか、さらには阻止される。
【０１０８】
本発明での組成物の長期消毒特性は、組成物の消毒作用によって測定することができる。組成物の長期消毒活性を評価するために適切な試験方法は次のようである：初めに、処理すべき表面（例えばガラス）をそれぞれ本発明による組成物または参照組成物、例えば純水からなるネガティブコントロールで処理する（例えば、表面上に直接、組成物を噴霧するか、または初めに、表面を洗浄するために使用されるスポンジ上に組成物を噴霧するか、組成物をワイプの形に仕上げる場合には、それで表面を拭く）。可変的な時間枠（例えば２４時間）の後に、各表面にそれぞれ、例えばＴＳＢ（Ｔｒｙｐｔｏｎｅ Ｓｏｙａ Ｂｒｏｔｈ）中で培養された細菌（１０６〜７ｃｆｕ／スライド）を接種し、典型的には数秒から２時間放置し、その後、残存している細菌を測定する。次いでその生きている細菌（存在する場合）を表面から回収し（ＴＳＡ＋中和プレートを接触させ、中和ブロス中に細菌を懸濁させ、かつそれを寒天培地に置く）、かつ適切な温度、例えば３７℃でインキュベートして、これらを典型的には一晩生育させる。最後に、本発明による組成物と参照組成物で処理された表面から生じた培養物および／またはその稀釈液（例えば１０−２または１０−１）を平行して比較することにより、生きている細菌の目視グレーディングを行う。
【０１０９】
本発明の具体的な一実施形態では、組成物で望まれる最終使用に応じて、これらは、さらに任意成分として、本発明による組成物の抗菌力／抗菌性に貢献する他の抗菌化合物を含有してもよい。このような抗菌成分には、エチルパラベン、プロピルパラベン、メチルパラベンなどのパラベン、グルタルアルデヒドまたはこれらの混合物が含まれる。
【０１１０】
ｉｉｉ．付加的界面活性剤
本発明の組成物は付加的な界面活性剤を含有してもよい。付加的な界面活性剤は、他の非イオン、両性、双性イオンまたはアニオン界面活性剤から選択することができ、上記のものを含むが、これらには限られない。もしくは、付加的な界面活性剤には例えば、カチオン界面活性剤またはＣ６〜Ｃ２０の慣用の石鹸も含まれうる（Ｃ６〜Ｃ２０脂肪酸のアルカリ金属塩、好ましくはナトリウム塩）。
【０１１１】
ｉｖ．キレート剤
本発明の組成物はさらに、好ましい任意成分としてキレート剤を含有することもできる。適切なキレート剤は、ホスホン酸塩キレート剤、アミノホスホン酸塩キレート剤、置換複素芳香族キレート剤、アミノカルボン酸塩キレート剤、他のカルボン酸塩キレート剤、多官能性置換芳香族キレート剤、エチレンジアミンＮ，Ｎ’−二コハク酸などの生分解性キレート剤またはこれらの混合物からなる群より選択されるような当業者に公知のものであってよい。
【０１１２】
本発明に使用される適切なホスホン酸塩キレート剤には、エチドロン酸（１−ヒドロキシエチレン−ジホスホン酸（ＨＥＤＰ））および／またはエタン１−ヒドロキシジホスホン酸アルカリ金属塩が含まれる。
【０１１３】
本発明に使用される適切なアミノホスホン酸塩キレート剤にはアミノアルキレンポリ（アルキレンホスホン酸塩）、ニトリロトリス（メチレン）三ホスホン酸塩、エチレンジアミンテトラメチレンホスホン酸塩および／またはジエチレントリアミンペンタメチレンホスホン酸塩が含まれる。本発明に使用される好ましいアミノホスホン酸塩キレート剤はジエチレントリアミンペンタメチレンホスホン酸塩である。
【０１１４】
これらのホスホン酸塩／アミノホスホン酸塩キレート剤はその酸形態で、またはその酸官能基のいくつかまたは全てに異なるカチオンを有する塩として存在してよい。このようなホスホン酸塩／アミノホスホン酸塩キレート剤はＭｏｎｓａｎｔｏから商品名ＤＥＱＵＥＳＴ（登録商標）で市販されている。
【０１１５】
本発明に使用される置換複素芳香族キレート剤にはヒドロキシピリジン−Ｎ−オキシドまたはその誘導体が含まれる。
【０１１６】
本発明により使用される適切なヒドロキシピリジンＮ−オキシドおよびその誘導体は次式：
【０１１７】
【化５】
2004512877.tif 000007
【０１１８】
（式中、Ｘは窒素であり、Ｙは酸素、−ＣＨＯ、−ＯＨ、−（ＣＨ２）ｎ−ＣＯＯＨからなる群のいずれかであり、ｎは０〜２０、好ましくは０〜１０の整数、さらに好ましくは０であり、かつＹは好ましくは酸素である）で示される。したがって、本発明に使用される特に好ましいヒドロキシピリジンＮ−オキシドおよびその誘導体は、２−ヒドロキシピリジンＮ−オキシドである。ヒドロキシピリジンＮ−オキシドおよびその誘導体はＳｉｇｍａから市販されている。
【０１１９】
多官能性置換芳香族キレート剤も本発明の組成物中で使用することができる。Ｃｏｎｎｏｒ ｅｔ ａｌ．に１９７４年５月２１日に付与された米国特許第３，８１２，０４４号参照。酸形態のこの型の好ましい化合物は、１，２−ジヒドロキシ−３，５−ジスルホベンゼンなどのジヒドロキシジスルホベンゼンである。
【０１２０】
本発明に使用するための好ましい生分解性キレート剤は、エチレンジアミンＮ，Ｎ’−二コハク酸あるいはそのアルカリ金属塩、アルカリ土類塩、アンモニウム塩または置換アンモニウム塩あるいはその混合物である。エチレンジアミンＮ，Ｎ’−二コハク酸、特に（Ｓ，Ｓ）異性体は、ＨａｒｔｍａｎおよびＰｅｒｋｉｎｓに１９８７年１１月３日付与された米国特許第４，７０４，２３３号に広範に記載されている。エチレンジアミンＮ，Ｎ’−二コハク酸は例えば、Ｐａｌｍｅｒ Ｒｅｓｅａｒｃｈ Ｌａｂｏｒａｔｏｒｉｅｓから商品名ｓｓＥＤＤＳ（登録商標）で市販されている。エチレンジアミンＮ，Ｎ’−二コハク酸が特に、本発明の組成物中で使用するために適切である。
【０１２１】
本発明に使用することができる適切なアミノカルボン酸塩キレート剤には、その酸形態あるいはそのアルカリ金属塩、アンモニウム塩および置換アンモニウム塩の形態のエチレンジアミン四酢酸塩、ジエチレントリアミン五酢酸塩、ジエチレントリアミン五酢酸塩（ＤＴＰＡ）、Ｎ−ヒドロキシエチルエチレンジアミン三酢酸塩、ニトリロ三酢酸塩、エチレンジアミン四プロピオン酸塩、トリエチレンテトラアミン六酢酸塩、エタノールジグリシン、プロピレンジアミン四酢酸（ＰＤＴＡ）およびメチルグリシン二酢酸（ＭＧＤＡ）が含まれる。ジエチレントリアミン五酢酸（ＤＴＰＡ）、例えばＢＡＳＦから商品名Ｔｒｉｌｏｎ　ＦＳ（登録商標）で市販されているプロピレンジアミン四酢酸（ＰＤＴＡ）およびメチルグリシン二酢酸（ＭＧＤＡ）が本発明に使用するために特に適切である。
【０１２２】
本発明に使用するための他のカルボン酸塩キレート剤にはマロン酸、サリチル酸、グリシン、アスパラギン酸、グルタミン酸またはこれらの混合物が含まれる。
【０１２３】
典型的には、本発明による組成物は全組成物の５重量％まで、好ましくは０．０１重量％〜３重量％、さらに好ましくは０．０１重量％〜１．５重量％のキレート剤またはその混合物を含有する。
【０１２４】
ｉｖ．ラジカルスカベンジャー
本発明の組成物は、他の任意成分としてラジカルスカベンジャーを含有することができる。本発明に使用するための適切なラジカルスカベンジャーには、よく知られている置換モノ−およびジヒドロキシベンゼンおよびその誘導体、アルキル−およびアリールカルボン酸塩およびその混合物が含まれる。本発明に使用するための好ましいラジカルスカベンジャーにはジ−ｔ−ブチルヒドロキシトルエン（ＢＨＴ）、ｐ−ヒドロキシ−トルエン、ヒドロキノン（ＨＱ）、ジ−ｔ−ブチルヒドロキノン（ＤＴＢＨＱ）、モノ−ｔ−ブチルヒドロキノン（ＭＴＢＨＱ）、ｔ−ブチル−ヒドロキシアニソール（ＢＨＡ）、ｐ−ヒドロキシ−アニソール、安息香酸、２，５−ジヒドロキシ安息香酸、２，５−ジヒドロキシテレフタル酸、トルイル酸、カテコール、ｔ−ブチルカテコール、４−アリル−カテコール、４−アセチルカテコール、２−メトキシ−フェノール、２−エトキシ−フェノール、２−メトキシ−４−（２−プロペニル）フェノール、３，４−ジヒドロキシベンズアルデヒド、２，３−ジヒドロキシベンズアルデヒド、ベンジルアミン、１，１，３−トリス（２−メチル−４−ヒドロキシ−５−ｔ−ブチルフェニル）ブタン、ｔ−ブチル−ヒドロキシ−アニリン、ｐ−ヒドロキシアニリン、さらに没食子酸ｎ−プロピルが含まれる。例えばＳＨＥＬＬから商品名ＩＯＮＯＬ　ＣＰ（登録商標）で市販されているジ−ｔ−ブチルヒドロキシトルエンおよび／またはｔ−ブチル−ヒドロキシアニソールが本発明に使用するために特に好ましい。これらのラジカルスカベンジャーはさらに、本発明の過酸素漂白剤含有組成物の安定性に貢献する。
【０１２５】
典型的には、本発明による組成物は全組成物の５重量％まで、好ましくは０．００２重量％〜１．５重量％、さらに好ましくは０．００２〜１重量％のラジカルスカベンジャーまたはその混合物を含有する。
【０１２６】
ｖ．ｐＨ緩衝剤
組成物をアルカリｐＨ範囲、典型的には７．５〜１２に配合する本発明の実施形態では、本発明による組成物はさらに、ｐＨ緩衝剤またはその混合物、即ち、強酸または強塩基が添加されてもｐＨが僅かしか変化しない化合物または化合物の組み合わせからなる系を含有してよい。
【０１２７】
本発明に使用するための適切なｐＨ緩衝剤には、ホウ酸塩ｐＨ緩衝剤、ホスホン酸塩、ケイ酸塩およびこれらの混合物が含まれる。本発明に使用するための適切なホウ酸塩ｐＨ緩衝剤には、ホウ酸塩のアルカリ金属塩およびホウ酸アルキルならびにこれらの混合物が含まれる。本発明に使用するための適切なホウ酸塩ｐＨ緩衝剤はホウ酸塩、メタホウ酸塩、四ホウ酸塩、八ホウ酸塩、五ホウ酸塩、十二ホウ素のアルカリ金属塩、三フッ化ホウ素および／または炭素原子１〜１２個、好ましくは１〜４個を含有するホウ酸アルキルである。適切なホウ酸アルキルにはホウ酸メチル、ホウ酸エチルおよびホウ酸プロピルが含まれる。メタホウ酸塩のアルカリ金属塩（例えばメタホウ酸ナトリウム）、四ホウ酸塩のアルカリ金属塩（例えば四ホウ酸ナトリウム十水和物）またはこれらの混合物が本発明では特に好ましい。
【０１２８】
メタホウ酸ナトリウムおよび四ホウ酸ナトリウムのようなホウ素塩は、Ｂｏｒａｘ ａｎｄ Ｓｏｃｉｅｔａ Ｃｈｉｍｉｃａ Ｌａｒｄｅｒｅｌｌｏから商品名ｓｏｄｉｕｍ　ｍｅｔａｂｏｒａｔｅ（登録商標）およびＢｏｒａｘ（登録商標）で市販されている。
【０１２９】
本発明に使用するための他の適切なｐＨ緩衝剤には、炭酸塩および重炭酸塩のアルカリ金属塩を含む炭酸塩および重炭酸塩が含まれる。
【０１３０】
組成物のｐＨを酸性ｐＨに調節すること、および／または適切な酸性化剤、例えば有機酸を用いてそのｐＨに緩衝することもできる。
【０１３１】
典型的には、本発明による組成物は全組成物の１５重量％まで、好ましくは０．０１重量％〜１０重量％、さらに好ましくは０．０１重量％〜５重量％、最も好ましくは０．１重量％〜３重量％ｐＨ緩衝剤またはその混合物を含有してよい。
【０１３２】
ＩＩＩ．あらかじめ湿ったワイプの包装
本発明による好ましい一実施形態では、容器から１枚または複数の湿潤ワイプを簡単に取り出すことができる慣用の構造の容器に、あらかじめ湿ったワイプを包装する。好ましくは、ワイプをロール、スタックまたはパイルで包装する。さらに好ましくはワイプを、多数のワイプを含んでもよい積み重ね構造で提供する。典型的にはこのスタックは２から１５０枚、さらに好ましくは５から１００枚、最も好ましくは１０から６０枚のワイプを含む。さらに、ワイプを折り畳んで、または折り畳まずに提供することができる。最も好ましくは、ワイプを折り畳んだ構造で積み重ねる。
【０１３３】
ＩＶ．あらかじめ湿ったワイプを用いて表面を処理する方法
好ましい一実施形態では、本発明は表面、好ましくは硬質表面を洗浄および／または消毒する方法を包含し、これは、上記の組成物を組み込んだ基材を含むあらかじめ湿ったワイプと表面とを接触させる、好ましくはワイプで表面を拭く工程を含む。
【０１３４】
本発明の好ましい一実施形態では、この方法は、表面の一部、さらに好ましくは表面の汚れた部分と、上記の組成物を組み込んだ基材を含むあらかじめ湿ったワイプとを接触させる工程を含む。
【０１３５】
他の好ましい実施形態では上記の方法は、表面と、上記の組成物を組み込んだ基材を含むあらかじめ湿ったワイプとを接触させた後にさらに、上記の組成物を組み込んだ基材を使用して表面に機械的作用を加える工程を含む。本明細書中で「機械的作用」とは、湿潤ワイプを表面上で動かす、例えば湿潤ワイプを使用して表面を摩擦することを意味する。
【０１３６】
本明細書中で「表面」とは、ヒトの皮膚、口、歯などの生物表面および無生物表面を含む表面を意味する。無生物表面には、これらに限らないが台所、風呂場などの家庭で、または車内で典型的に見られるような硬質表面、例えばタイル、壁、床、クロムめっき製品、ガラス、滑らかなビニール、プラスチック、可塑化木材、テーブル表面、シンク、レンジ表面、皿、シンク、シャワー、シャワーカーテン、洗面器、トイレなどの衛生器具、さらに布、カーテン、ドレープ、ベッド用リネン、バスリネン、テーブルクロス、寝袋、テント、張り椅子など、およびカーペットを含むファブリックが含まれる。無生体表面にはさらに、これらに限らないが冷蔵庫、冷凍庫、洗濯機、自動乾燥機、オーブン、電子レンジ、食器洗浄機などを含む家庭電化製品も含まれる。
【０１３７】
Ｖ．圧力下脱着試験方法
圧力（または力）がかかった時に、基材および洗浄組成物を含むあらかじめ湿ったワイプから放出（「脱着」）される液体の量を、圧力下脱着試験方法により測定する。この試験方法を次のように実施する。
【０１３８】
圧力下脱着試験方法は図２のブロック図で示されているような装置を使用する。装置２００は次のコンポーネントを含む：３枚のプレキシガラスシート２０５（１２７ｍｍ×１２７ｍｍ×６．４ｍｍ）；約２２７グラム、約４５５グラムおよび約９０６グラムと秤量された金属ディスクおもり２１０（直径７６．２ｍｍ）；標準参照吸収コア材料２１５（標準参照吸収コア材料２１５はＡｈｌｓｔｒｏｍ Ｆｉｌｔｒａｔｉｏｎ（Ｐ．Ｏ．Ｂｏｘ Ａ，Ｍｒ．Ｈｏｌｌｙ Ｓｐｒｉｎｇｓ，Ｐａ．）から入手可能なＡｈｌｓｔｒｏｍ　Ｎｏ．９８９濾紙一枚の１０２ｍｍ×１０２ｍｍ片である）およびあらかじめ湿ったワイプ試験試料２２０（直径７６．２ｍｍ）。１枚のプレキシガラスシート２０７を、対象の試験試料２２０から脱着される液体の量を決定するためのおもり（約１１５グラム）として使用する。金属ディスクおもり２１０およびプレキシガラスシート２０７の組み合わせを使用して、所望の適用圧力負荷を得る。
【０１３９】
圧力下脱着試験方法では、試験試料２２０の基材を特定のレベル（即ちワイプ中の乾燥繊維１グラム当たりの液体のグラムであるＸ−充填（Ｘ−Ｌｏａｄ））まで、下記の組成Ｈによる液体組成物であらかじめ湿らせる。あらかじめ湿ったワイプ試験試料２２０を、標準参照吸収コア材料２１５の上に置き、中心に合わせる。適切な量の金属ディスクおもり２１０と共にプレキシガラスシート２０７を、あらかじめ湿ったワイプ試験試料２２０の上に置く（中心に合わせる）。約３０秒後、一番上のプレキシガラスシート２０７およびそれに載っていた金属ディスクおもり２１０を除く。あらかじめ湿ったワイプ試験試料２２０を秤量して、流出した（「脱着した」）液体の量を決定する。脱着の量（またはローション損失）をＸ−充填で示す（即ち、ワイプ中の乾燥繊維１グラム当たりの液体損失のグラム）。
【０１４０】
試験結果を、ローション損失（「Ｘ−充填」）対圧力（ｐｓｉ）をプロットすることにより作成されたグラフに示す。ここで示されているグラフは、２．２Ｘおよび３．２Ｘの初期ローションＸ−充填ファクターをカバーしている（即ち、あらかじめ湿ったワイプ試験試料は、ワイプの乾燥繊維重量の２．２倍および３．２倍の液体組成物を含む）。試験された適用圧力負荷は約０．０３から約０．４６ｐｓｉの範囲である。
【０１４１】
これに関連する全ての文献および参考文献を特に記載しない限り、参照して援用することができる。本明細書、実施例および請求項中の全ての部、比および百分率は重量に基づき、かつ全ての数値限界は特に記載しない限り、この分野で必要とされる正確度の通常の範囲内で使用される。
【０１４２】
【実施例】
ＶＩ．実施例
以下は、本発明の基材に組み込まれて、本発明のあらかじめ湿ったワイプを形成しうる組成物の非限定的実施例である。このような組成物を典型的には、乾燥基材の約５０重量％〜約６００重量％、好ましくは約１００重量％〜約４００重量％の値で本発明の基材に充填する。
【０１４３】
【表１】
2004512877.tif 000008
【０１４４】
【表２】
2004512877.tif 000009
【０１４５】
【表３】
2004512877.tif 000010
【０１４６】
次の実施例、基材Ａおよび基材Ｂは本発明による基材の非限定的実施例である。上記Ｖ欄に記載した圧力下脱着試験方法により、基材Ａおよび基材Ｂの制御された液体放出性能を比較基材Ｃおよび比較基材Ｄに対して試験する。結果は、基材Ａおよび基材Ｂは比較基材Ｃよりもかなり良好に制御された液体放出性能を有することを示している。結果はさらに、基材Ａおよび基材Ｂは、結合剤物質を含有するエアレイド基材である比較基材Ｄのものと同様の制御された液体放出性能を有することを示している。
【０１４７】
基材Ａ
基材Ａは図１ａおよび１ｂに示されている、上記のＩ欄で記載した多層基材である。
【０１４８】
基材Ｂ
基材Ｂは７点型模様を伴う、熱結合された３つのカード繊維層（２つの表面接触層および１つのリザーバ層）からなる７０ｇ／ｍ２（ｇｓｍ）のカード熱結合不織基材である。繊維の全体組成は親水性ポリプロピレン約５８％（２．２ｄｐｆ、長さ３８ｍｍ、Ｆｉｂｅｒ Ｖｉｓｉｏｎｓ Ａｍｅｒｉｃａｓ Ｔｙｐｅ １９３）、ビスコースレーヨン約２５％（１．５ｄｐｆ、長さ４０ｍｍ、Ａｃｏｒｄｉｓ Ｃｅｌｌｕｌｏｓｉｃ Ｆｉｂｅｒｓ， Ｉｎｃ． Ｔ−１０９９）およびＰＥＴ約１８％（６．０ｄｐｆ、５０ｍｍ、Ｗｅｌｌｍａｎ， Ｉｎｃ． Ｔｙｐｅ ２０４）である。２つの表面接触層を、１層あたり約２０．５ｇ／ｍ２（ｇｓｍ）の基本重量で、親水性ポリプロピレン約６０％（２．２ｄｐｆ、長さ３８ｍｍ、Ｆｉｂｅｒ Ｖｉｓｉｏｎｓ Ａｍｅｒｉｃａｓ Ｔｙｐｅ １９３）、ビスコースレーヨン約１０％（１．５ｄｐｆ、長さ４０ｍｍ、Ａｃｏｒｄｉｓ Ｃｅｌｌｕｌｏｓｉｃ Ｆｉｂｅｒｓ， Ｉｎｃ． Ｔ−１０９９）およびＰＥＴ約３０％（６．０ｄｐｆ、５０ｍｍ、Ｗｅｌｌｍａｎ， Ｉｎｃ． Ｔｙｐｅ ２０４）の均一なブレンドから製造する。リザーバ層は約２９．０ｇ／ｍ２（ｇｓｍ）の基本重量で、親水性ポリプロピレン約５５％（２．２ｄｐｆ、長さ３８ｍｍ、Ｆｉｂｅｒ Ｖｉｓｉｏｎｓ Ａｍｅｒｉｃａｓ Ｔｙｐｅ １９３）、ビスコースレーヨン約４５％（１．５ｄｐｆ、長さ４０ｍｍ、Ａｃｏｒｄｉｓ Ｃｅｌｌｕｌｏｓｉｃ Ｆｉｂｅｒｓ， Ｉｎｃ． Ｔ−１０９９）の均一なブレンドから製造する。
【０１４９】
基材Ｂを次のプロセスにより製造する。親水性ポリプロピレン約５５重量％（２．２ｄｐｆ、長さ３８ｍｍ、Ｆｉｂｅｒ Ｖｉｓｉｏｎｓ Ａｍｅｒｉｃａｓ Ｔｙｐｅ １９３）、ビスコースレーヨン約４５重量％（１．５ｄｐｆ、長さ４０ｍｍ、Ａｃｏｒｄｉｓ Ｃｅｌｌｕｌｏｓｉｃ Ｆｉｂｅｒｓ， Ｉｎｃ． Ｔ−１０９９）をブレンドすることにより、リザーバ層を製造する。これらのブレンドを２つのカード（１カード当たり約１４．５ｇ／ｍ２（ｇｓｍ））に供給して、約２９．０ｇ／ｍ２（ｇｓｍ）の総基本重量を有するリザーバ層を形成する。カーディングの後に、リザーバ層が、約３００°Ｆおよび約５４０ｐｓｉで連続的７点型模様でエンボスされ、かつ多層基材を形成する後の使用のために巻く。
【０１５０】
親水性ポリプロピレン約６０重量％（２．２ｄｐｆ、長さ３８ｍｍ、Ｆｉｂｅｒ Ｖｉｓｉｏｎｓ Ａｍｅｒｉｃａｓ Ｔｙｐｅ １９３）、ビスコースレーヨン約１０重量％（１．５ｄｐｆ、長さ４０ｍｍ、Ａｃｏｒｄｉｓ Ｃｅｌｌｕｌｏｓｉｃ Ｆｉｂｅｒｓ， Ｉｎｃ． Ｔ−１０９９）およびＰＥＴ約３０重量％（６．０ｄｐｆ、５０ｍｍ、Ｗｅｌｌｍａｎ， Ｉｎｃ． Ｔｙｐｅ ２０４）をブレンドすることにより、基材Ｂの２つの表面接触層を製造する。これらのブレンドを２つのカード（上部および底部、１カードにつき約２０．５ｇ／ｍ２（ｇｓｍ））に供給する。多層基材（基材Ｂ）の形成では：（１）底部カーデッド繊維表面接触層を可動コンベヤ上に置き、（２）すでに製造してある中心部リザーバ層を底部カーデッド繊維表面接触層の上にてほどき、かつ（３）上部カーデッド繊維表面接触層をあらかじめ形成された中心部リザーバ層および底部カーデッド繊維層の上に置く。これら３つの繊維ウェブ層は、約３００°Ｆおよび約５４０ｐｓｉで連続的７点型模様で共に熱でエンボスされる。生じる基材Ｂは約７０ｇ／ｍ２（ｇｓｍ）の平均基本重量を有する。
【０１５１】
比較基材Ｃ
比較基材Ｃは連続的な７点型模様のエンボスされた型模様を伴う、親水性ポリプロピレン約５０％（２．２ｄｐｆ、長さ３８ｍｍ、Ｆｉｂｅｒ Ｖｉｓｉｏｎｓ Ａｍｅｒｉｃａｓ Ｔｙｐｅ １９３）、ビスコースレーヨン約２０％（１．５ｄｐｆ、長さ４０ｍｍ、Ａｃｏｒｄｉｓ Ｃｅｌｌｕｌｏｓｉｃ Ｆｉｂｅｒｓ， Ｉｎｃ． Ｔ−１０９９）およびＰＥＴ約３０％（６．０ｄｐｆ、５０ｍｍ、Ｗｅｌｌｍａｎ， Ｉｎｃ． Ｔｙｐｅ ２０４）の均一なブレンドから製造された７０ｇ／ｍ２（ｇｓｍ）のカーデッド熱結合不織基材である。
【０１５２】
比較基材Ｃを次のプロセスにより製造する。親水性ポリプロピレン、ビスコースレーヨンおよびポリエステル繊維をそれぞれ約５０重量％、約２０重量％および約３０重量％でブレンドし、次いでカーディングする。３つのカード（それぞれ約２３．３ｇ／ｍ２（ｇｓｍ）のカード基本重量）を、約７０ｇ／ｍ２（ｇｓｍ）の総基本重量を伴う均一な複合ウェブ（２５メートル／分）を形成するために使用する。カーディングの後に、均一な複合ウェブは、連続的な７点型模様のエンボスされた型模様で熱でエンボスされる（約３００°Ｆおよび約５４０ｐｓｉ）。生じるウェブは約７０ｇ／ｍ２（ｇｓｍ）の基本重量を有する。
【０１５３】
比較基材Ｄ
比較基材Ｄは木材パルプ約７３％（Ｗｅｙｈｅｒｈａｅｕｓｅｒ ＮＦ４０５）、ポリエステル約１５％（ＤｕＰｏｎｔ ６１２Ｗ）およびＣｙｍｅｌ結合剤約１２％の均一なブレンドから製造された７３ｇ／ｍ２（ｇｓｍ）エアレイド基材である。このウェブは１．１２ｍｍの平均厚さおよび約０．０６５ｇ／ｃｍ３の平均密度を有する。
【０１５４】
圧力下脱着試験♯１
基材Ｂならびに比較基材ＣおよびＤを圧力下脱着試験方法により試験する。基材を、充填ファクター２．２Ｘでそれぞれの基材に組成物Ｈ（上記参照）を充填することにより調製する。図３は基材Ｂ（「ＦＦＣ−Ｃ」と表示）、比較基材Ｃ（「１５２６６−０１」と表示）および比較基材Ｄ（「エアレイド」と表示）での圧力下脱着試験の結果のグラフである。図３のグラフで分かるように、基材Ｂ（本発明の多層基材）は比較基材Ｃ（多層ウェブの代わりとして、均一ウェブである）よりも、液体組成物のかなり良好な制御された放出を示した。また、図３のグラフから分かるように、均一な繊維ブレンドエアレイド材料である比較基材Ｄも優れた制御された液体放出性能を示したが、このような基材は、特に硬質表面の皮膜発生および縞発生に強いマイナスの影響を与えうる結合剤物質を含有する。
【０１５５】
圧力下脱着試験♯２
基材ＡおよびＢならびに比較基材ＣおよびＤを圧力下脱着試験方法により試験する。基材を、充填ファクター３．２Ｘでそれぞれの基材に組成物Ｈ（上記参照）を充填することにより調製する。図４は基材Ａ（「ＦＦＣ−Ｄ１」と表示）、基材Ｂ（「ＦＦＣ−Ｃ」と表示）、比較基材Ｃ（「１５２６６−０１」と表示）および比較基材Ｄ（「エアレイド」と表示）での圧力下脱着試験の結果のグラフである。図４のグラフで分かるように、基材ＡおよびＢ（本発明の多層基材）は比較基材Ｃ（多層ウェブの代わりとして、均一なウェブである）よりも、液体組成物のかなり良好な制御された放出を示した。また、図４のグラフから分かるように、均一な繊維ブレンドエアレイド材料である比較基材Ｄも優れた制御された液体放出性能を示したが、このような基材は、特に硬質表面の皮膜発生および縞発生に強いマイナスの影響を与えうる結合剤物質を含有する。
【図面の簡単な説明】
【図１】
図１ａは、本発明の基材の上面図である。
図１ｂは、図１ａに示す基材の線Ｂ−Ｂ’に沿った断面図である。
【図２】
上記Ｖ欄に記載の圧力下脱着試験方法において用いられる装置のブロック図である。
【図３】
初期２．２Ｘ−充填での圧力下脱着曲線（ローション損失対圧力）のグラフである。
【図４】
初期３．２Ｘ−充填での圧力下脱着曲線（ローション損失対圧力）のグラフである。
【図１】
2004512877.tif 000011
【図２】
2004512877.tif 000012
【図３】
2004512877.tif 000013
【図４】
2004512877.tif 000014
【国際公開パンフレット】
2004512877.tif 000015
2004512877.tif 000016
2004512877.tif 000017
2004512877.tif 000018
2004512877.tif 000019
2004512877.tif 000020
2004512877.tif 000021
2004512877.tif 000022
2004512877.tif 000023
2004512877.tif 000024
2004512877.tif 000025
2004512877.tif 000026
2004512877.tif 000027
2004512877.tif 000028
2004512877.tif 000029
2004512877.tif 000030
2004512877.tif 000031
2004512877.tif 000032
2004512877.tif 000033
2004512877.tif 000034
2004512877.tif 000035
2004512877.tif 000036
2004512877.tif 000037
2004512877.tif 000038
2004512877.tif 000039
2004512877.tif 000040
2004512877.tif 000041
2004512877.tif 000042
2004512877.tif 000043
2004512877.tif 000044
2004512877.tif 000045
2004512877.tif 000046
2004512877.tif 000047
2004512877.tif 000048
2004512877.tif 000049
2004512877.tif 000050
2004512877.tif 000051
2004512877.tif 000052
2004512877.tif 000053
2004512877.tif 000054
2004512877.tif 000055
2004512877.tif 000056
2004512877.tif 000057
2004512877.tif 000058
【国際公開パンフレット（コレクトバージョン）】
2004512877.tif 000059
【国際調査報告】
2004512877.tif 000060
2004512877.tif 000061
2004512877.tif 000062